(57)【要約】  本発明は、出力特性に優れた太陽電池素子の製造方法を提供することを目的とする。本発明では、太陽電池素子（１０）が製造される際に、第１導電型の半導体基板（２）の第１主面（１０ａ）に酸水溶液によるエッチング処理が施されることで、該半導体基板の第１主面に凹凸部（１０ａＬ）が形成される。また、半導体基板の第１主面側の領域に第１導電型とは逆の導電型である第２導電型の半導体層（３）が形成される。そして、凹凸部が形成される工程では、半導体基板の第１主面に、フッ酸、硝酸および硫酸を含む第１酸水溶液による第１エッチング処理と、半導体基板の第１主面に、フッ酸および硝酸を含み且つ硫酸を実質的に含まない第２酸水溶液による第２エッチング処理とがこの順に施されることにより、硫黄成分が半導体基板の表面に付着することを防止し、高温加熱によって硫黄成分が半導体基板内部に拡散することで半導体基板のライフタイムが低下して太陽電池素子の出力特性が低下することを防止する。
2012102368.tif 000002
【特許請求の範囲】
【請求項１】
第１導電型の半導体基板の第１主面に酸水溶液によるエッチング処理を施すことで、該半導体基板の前記第１主面に凹凸部を形成する凹凸部形成工程と、前記半導体基板の前記第１主面側の領域に前記第１導電型とは逆の導電型である第２導電型の半導体層を形成する半導体層形成工程とを有し、前記凹凸部形成工程は、前記半導体基板の前記第１主面に、フッ酸、硝酸および硫酸を含む第１酸水溶液による第１エッチング処理を施す第１エッチング工程と、該第１エッチング工程の後に、前記半導体基板の前記第１主面に、フッ酸および硝酸を含み且つ硫酸を実質的に含まない第２酸水溶液による第２エッチング処理を施す第２エッチング工程とを有する太陽電池素子の製造方法。
【請求項２】
前記第２エッチング工程において、前記第１エッチング工程における前記第１酸水溶液の温度よりも低い温度の前記第２酸水溶液によって、前記第２エッチング処理を前記半導体基板の前記第１主面に施す、請求項１に記載の太陽電池素子の製造方法。
【請求項３】
前記第２エッチング工程において、フッ酸の質量に対する硝酸の質量の比率が前記第１酸水溶液におけるフッ酸の質量に対する硝酸の質量の比率よりも大きい前記第２酸水溶液によって、前記第２エッチング処理を前記半導体基板の前記第１主面に施す、請求項１または請求項２に記載の太陽電池素子の製造方法。
【請求項４】
前記凹凸部形成工程は、前記第１エッチング工程の後であって前記第２エッチング工程の前に前記半導体基板の前記第１主面の水洗を行う第１水洗工程と、前記第２エッチング工程の後に前記半導体基板の前記第１主面の水洗を行う第２水洗工程とをさらに有し、前記第２水洗工程において、前記第１水洗工程における水洗の時間よりも長い時間の水洗を行う、請求項１から請求項３のいずれか１つの請求項に記載の太陽電池素子の製造方法。
【請求項５】
前記第１エッチング工程において、前記半導体基板の前記第１主面と前記第１酸水溶液の液面とが略垂直の関係を有するように、前記半導体基板を前記第１酸水溶液に浸漬する、請求項１から請求項４のいずれか１つの請求項に記載の太陽電池素子の製造方法。
【請求項６】
半導体材料のインゴットを、砥粒が固着しているワイヤーによって薄切りにして、前記半導体基板を準備する基板準備工程をさらに有する、請求項１から請求項５のいずれか１つの請求項に記載の太陽電池素子の製造方法。
【請求項７】
熱拡散法によって、第１導電型の半導体基板の第１主面側の領域に該第１導電型とは逆の導電型である第２導電型の半導体層および該半導体層上に配され且つ前記第２導電型に係るドーパントとなる元素を含むガラス層を形成する積層部形成工程と、フッ酸および塩酸を用いた前記ガラス層の除去を行うガラス層除去工程とを有する太陽電池素子の製造方法。
【請求項８】
前記ガラス層除去工程において、フッ酸の質量濃度が塩酸の質量濃度の２倍以上で且つ１００倍以下である第１混合酸水溶液を用いる、請求項７に記載の太陽電池素子の製造方法。
【請求項９】
前記積層部形成工程において、前記半導体基板の前記第１主面側の領域および前記第１主面とは逆側の第２主面側の領域に、前記半導体層および該半導体層上に配される前記ガラス層を形成して、前記積層部形成工程の後であって前記ガラス層除去工程の前に、前記半導体基板の前記第２主面側の領域に形成された前記ガラス層および前記半導体層を除去する積層部除去工程をさらに有し、該積層部除去工程は、フッ酸および硝酸を含む第２混合酸水溶液を用いて、前記半導体基板の前記第２主面側の領域に形成された前記ガラス層および前記半導体層を除去するとともに、前記第２主面にエッチング処理を施すエッチング工程と、該エッチング工程の後にアルカリ水溶液を用いて前記第２主面を処理する第１アルカリ処理工程とを有している、請求項７または請求項８に記載の太陽電池素子の製造方法。
【請求項１０】
前記エッチング工程において、フッ酸、硝酸および硫酸を含む前記第２混合酸水溶液を用いて、前記半導体基板の前記第２主面側の領域に形成された前記ガラス層および前記半導体層を除去するとともに、前記第２主面に前記エッチング処理を施す、請求項９に記載の太陽電池素子の製造方法。
【請求項１１】
前記積層部形成工程の前に、前記半導体基板の前記第１主面にエッチング処理を施すことによって前記半導体基板の前記第１主面に凹凸部を形成する凹凸部形成工程をさらに有する、請求項７から請求項１０のいずれか１つの請求項に記載の太陽電池素子の製造方法。
【請求項１２】
前記凹凸部形成工程は、前記半導体基板の前記第１主面に、フッ酸および硝酸を含む酸水溶液によるエッチング処理を施す第１処理工程と、該第１処理工程の後にアルカリ水溶液を用いて前記第１主面を処理する第２処理工程と、該第２処理工程の後にフッ酸および塩酸を含む混合酸水溶液によるエッチング処理、ならびにフッ酸水溶液および塩酸水溶液によるエッチング処理のうちの少なくとも一方のエッチング処理を前記第１主面に施す第３処理工程とを有する、請求項１１に記載の太陽電池素子の製造方法。
【請求項１３】
前記凹凸部形成工程は、前記半導体基板の前記第１主面にエッチング残渣を付着させながらエッチング処理を施す残渣利用エッチング工程と、該残渣利用エッチング工程の後に、フッ酸および塩酸を用いたエッチング処理を前記第１主面に施すことで、該第１主面から前記エッチング残渣を除去する残渣除去工程とを有する、請求項１１に記載の太陽電池素子の製造方法。
【請求項１４】
請求項１から請求項１３のいずれか１つの請求項に記載の太陽電池素子の製造方法によって製造された太陽電池素子。
【請求項１５】
請求項１４に記載の複数の前記太陽電池素子と、該複数の太陽電池素子を電気的に接続する接続部材とを備える太陽電池モジュール。
【発明の詳細な説明】
【技術分野】
【０００１】  本発明は、太陽電池素子の製造方法、太陽電池素子および太陽電池モジュールに関する。
【背景技術】
【０００２】  シリコン基板を備えた太陽電池素子においては、シリコン基板の表面に凹凸部が形成されることで、受光面における光の反射が低減される。【０００３】  シリコン基板の表面に凹凸部を形成する方法としては、例えば、少なくともフッ酸溶液と硝酸溶液とからなる酸水溶液が用いられて、ダメージ層を有するシリコン基板の表面にエッチング処理が施される方法が挙げられる（例えば、特許文献１参照）。【０００４】  ここで、シリコン基板の表面におけるダメージ層は、通常、ワイヤーソー装置によってシリコンのインゴットが薄切りにされることでシリコン基板が得られる際に形成される。該ワイヤーソー装置には、遊離砥粒タイプの装置と固着砥粒タイプの装置とがある。遊離砥粒タイプの装置によれば、砥粒を含む切削液が供給されることでワイヤーのラッピング作用によってシリコンのインゴットが薄切りにされる。固着砥粒タイプの装置によれば、予め砥粒が固着されたワイヤー（砥粒固着ワイヤーとも言う）によってシリコンのインゴットが薄切りにされる。【０００５】  また、シリコン基板を備えた太陽電池素子においては、シリコン基板中に多くの金属元素が含まれている。該金属元素は、太陽電池素子の特性を低下させる代表的な因子である。特に、鉄および銅等の遷移金属元素は、太陽電池素子の出力特性を低下させる。このため、シリコン基板中における金属元素の存在に因る太陽電池素子の特性の低下を低減することが、太陽電池素子における変換効率の向上には不可欠である。【０００６】  そこで、シリコン基板中に混入した金属元素の影響をその後の工程において極力低減できる技術が必要である。この技術としては、例えば、いわゆるゲッタリング技術が知られている。【０００７】  ゲッタリング技術は、デバイスとしての主要な機能を発現する領域（デバイス領域とも言う）からそれ以外の領域へ不純物元素を移動させて固定する技術である。例えば、太陽電池素子が対象とされる場合には、ゲッタリング技術によって、主に光活性領域と接合領域とを含むデバイス領域からそれ以外の領域へ不純物元素を移動させる。なお、ゲッタリング技術の代表例としては、リンの拡散を用いた金属元素のゲッタリングが挙げられる。【０００８】  例えば、リンの熱拡散によってｐｎ接合領域が形成される際に、リンが拡散した層（リン拡散層とも言う）が利用されてゲッタリング効果が働くことで、太陽電池素子の特性が向上し得る太陽電池セルの製造方法が開示されている（例えば、特許文献２参照）。
【先行技術文献】
【特許文献】
【０００９】
【特許文献１】特表２００５−３４０６４３号公報
【特許文献２】特開２００５−１２９７１４号公報
【発明の概要】
【発明が解決しようとする課題】
【００１０】  ところで、ダメージ層が少ない半導体基板においては、上記特許文献１に開示された酸水溶液によるエッチング処理がシリコン基板の表面に施されても、シリコン基板の表面上に均一な凹凸部が形成されない場合があった。そこで、太陽電池素子の出力特性を向上させるために、ダメージ層が少ない半導体基板においても、酸水溶液によるエッチング処理によって、シリコン基板の表面に好適な凹凸部が形成される太陽電池素子の製造方法が望まれている。【００１１】  また、上記特許文献２に開示された製法では、シリコン基板の表面にリンの熱拡散が施されてＰＳＧ（リンシリケイトガラス）層およびリン拡散層が形成される。その後、酸処理によってＰＳＧ層が除去されることでＰＳＧ層に含まれる金属不純物が除去される。さらに、残留したリン拡散層を利用して、再度の熱処理によって金属不純物のゲッタリングが行われる。そして、リン拡散層を含むシリコン基板の表面層が除去される。このように、上記特許文献２に開示された製法では、多数の工程が必要であり、製造コストの増大を招き得る。しかしながら、太陽電池素子には、製造コストの低減が要求される。このため、出力特性に優れた太陽電池素子が効率良く製造される太陽電池素子の製造方法が望まれている。【００１２】  したがって、本発明の第１の目的は、出力特性に優れた太陽電池素子を実現することである。また、本発明の第２の目的は、半導体基板の表面に好適な凹凸部を形成することによって、出力特性に優れた太陽電池素子を実現することである。また、本発明の第３の目的は、低い製造コストで出力特性に優れた太陽電池素子を実現することである。
【課題を解決するための手段】
【００１３】  本発明の一態様に係る太陽電池素子の製造方法は、第１導電型の半導体基板の第１主面に酸水溶液によるエッチング処理を施すことで、該半導体基板の前記第１主面に凹凸部を形成する凹凸部形成工程と、前記半導体基板の前記第１主面側の領域に前記第１導電型とは逆の導電型である第２導電型の半導体層を形成する半導体層形成工程とを有している。そして、前記凹凸部形成工程は、前記半導体基板の前記第１主面に、フッ酸、硝酸および硫酸を含む第１酸水溶液による第１エッチング処理を施す第１エッチング工程と、該第１エッチング工程の後に、前記半導体基板の前記第１主面に、フッ酸および硝酸を含み且つ硫酸を実質的に含まない第２酸水溶液による第２エッチング処理を施す第２エッチング工程とを有している。【００１４】  本発明の他の一態様に係る太陽電池素子の製造方法は、熱拡散法によって、第１導電型の半導体基板の第１主面側の領域に該第１導電型とは逆の導電型である第２導電型の半導体層および該半導体層上に配され且つ前記第２導電型に係るドーパントとなる元素を含むガラス層を形成する積層部形成工程と、フッ酸および塩酸を用いた前記ガラス層の除去を行うガラス層除去工程とを有している。
【発明の効果】
【００１５】  上記一態様に係る太陽電池素子の製造方法によれば、半導体基板の表面に好適な凹凸部が形成される。その結果、出力特性に優れた太陽電池素子が実現される。【００１６】  上記他の一態様に係る太陽電池素子の製造方法によれば、低い製造コストで出力特性に優れた太陽電池素子が実現される。
【図面の簡単な説明】
【００１７】
【図１】一実施形態に係る太陽電池素子の第１主面の外観を模式的に示す平面図である。
【図２】図１に示す太陽電池素子の第２主面の外観を模式的に示す平面図である。
【図３】図１にて一点鎖線III−IIIで示した位置におけるＸＺ断面を示す断面図である。
【図４】一実施形態に係る太陽電池モジュールの断面を模式的に示す分解図である。
【図５】一実施形態に係る太陽電池モジュールの外観を模式的に示す平面図である。
【図６】一実施形態に係る太陽電池素子の製造フローを示すフローチャートである。
【図７】基板準備工程の一態様の処理フローを示すフローチャートである。
【図８】凹凸部形成工程の第１態様の処理フローを示すフローチャートである。
【図９】凹凸部形成工程の第２態様の処理フローを示すフローチャートである。
【図１０】凹凸部形成工程の第３態様の処理フローを示すフローチャートである。
【図１１】凹凸部形成工程の第３態様を説明するための斜視図である。
【図１２】半導体層形成工程の処理フローを示すフローチャートである。
【図１３】積層部除去工程の第１態様の処理フローを示すフローチャートである。
【図１４】積層部除去工程の第２態様の処理フローを示すフローチャートである。
【図１５】ガラス層除去工程の処理フローを示すフローチャートである。
【発明を実施するための形態】
【００１８】  以下、本発明の一実施形態および各種バリエーションを図面に基づいて説明する。なお、図面においては同様な構成および機能を有する部分については同じ符号が付されており、下記説明では重複説明が省略される。また、図面は模式的に示されたものであり、各図における各種構造のサイズおよび位置関係等は正確に図示されたものではない。なお、図１から図５には、第１出力取出電極６ａの延在方向（図１の図面視上方向）をＹ方向とする右手系のＸＹＺ座標系が付されている。
【００１９】  ＜(１)太陽電池素子＞  図１から図３は、一実施形態に係る太陽電池素子１０を示す図である。図１から図３で示されるように、太陽電池素子１０は、第１主面１０ａおよび第２主面１０ｂを有している。第１主面１０ａは、入射光を受光する面（受光面とも言う）である。また、第２主面１０ｂは、太陽電池素子１０のうちの第１主面１０ａの反対側に位置する面（非受光面とも言う）である。図３では、第１主面１０ａが太陽電池素子１０の＋Ｚ側の上面として描かれており、第２主面１０ｂが太陽電池素子１０の−Ｚ側の下面として描かれている。
【００２０】  また、太陽電池素子１０は、板状の半導体基板１を備えている。そして、図３に示されるように、半導体基板１は、第１半導体層２と第２半導体層３とを含んでいる。ここで、第１半導体層２は、第１導電型の半導体層である。第２半導体層３は、第１導電型とは逆の導電型である第２導電型の半導体層である。そして、第２半導体層３は、少なくとも第１半導体層２の第１主面１０ａ側に配されている。さらに、太陽電池素子１０は、第１主面１０ａ側に配されている第２半導体層３と電気的に接続された第１電極６を備えている。
【００２１】  具体的には、図３で示されるように、太陽電池素子１０は、半導体基板１、第３半導体層４、反射防止層５、第１電極６および第２電極７を備えている。上述したように、半導体基板１は、第１半導体層２と、該第１半導体層２の第１主面１０ａ側に設けられた第２半導体層３とを含んでいる。
【００２２】  第１半導体層２としては、第１導電型を呈する板状の半導体が採用され得る。ここで、第１導電型は、例えば、ｐ型であれば良い。第１半導体層２の半導体としては、単結晶シリコンおよび多結晶シリコン等といった結晶シリコンが採用され得る。第１半導体層２の厚さは、例えば、２５０μｍ以下であれば良く、さらには１５０μｍ以下であっても良い。第１半導体層２の形状は、特に限定されるものではないが、例えば、平面視した状態で四角形状であれば、第１半導体層２の製作が容易である。
【００２３】  以下では、ｐ型の導電型を呈する結晶シリコンの板状の基板（結晶シリコン基板とも言う）が採用されて、ｐ型の導電型を呈する第１半導体層２が形成される一例を挙げて説明する。ここでは、ドーパント元素として、例えば、ボロンおよびガリウムのうちの少なくとも一方が用いられることで、第１半導体層２がｐ型の導電型を呈し得る。
【００２４】  第２半導体層３は、第１半導体層２とは逆の第２導電型を呈する半導体層である。第２半導体層３は、少なくとも第１半導体層２の第１主面１０ａ側に配されている。これにより、第１半導体層２と第２半導体層３とがｐｎ接合領域を形成する。ここで、第１半導体層２がｐ型の導電型を呈する場合には、第２半導体層３はｎ型の導電型を呈するように形成されれば良い。この場合、例えば、ｐ型の導電型を呈する結晶シリコン基板のうちの第１主面１０ａ側の領域にリン等の不純物元素を拡散させることで、該結晶シリコン基板の表層内に第２半導体層３が形成される。このとき、結晶シリコン基板のうちの第２半導体層３以外の部分が第１半導体層２となり得る。なお、第１半導体層２がｎ型の導電型を呈する場合には、第２半導体層３はｐ型の導電型を呈するように形成されれば良い。
【００２５】  また、図３で示されるように、半導体基板１のうちの第１主面１ａ側に、凹凸部１ａＬが配されている。ここで、凹凸部１ａＬにおける凸部の高さは、例えば、０．１μｍ以上で且つ１０μｍ以下であれば良く、凸部の幅は、例えば、１μｍ以上で且つ２０μｍ以下程度であれば良い。また、凹凸部１ａＬの凹部の面形状は、例えば、略球面状であれば良い。
【００２６】  なお、ここで言う凸部の高さは、凹部の底面を通り且つ第２主面１０ｂに平行な面（基準面とも言う）を基準とし、該基準面の法線方向における、該基準面から凸部の頂面までの距離を意味する。また、ここで言う凸部の幅は、上記基準面に平行な方向における、隣接する凸部の頂面間の距離を意味する。
【００２７】  反射防止層５は、太陽電池素子１０における光の吸収の効率を向上させるための膜である。反射防止層５は、半導体基板１の第１主面１ａ側に配されている。反射防止層５の材料としては、例えば、窒化シリコン、酸化チタン、酸化シリコン、酸化マグネシウム、酸化インジウムスズ、酸化スズまたは酸化亜鉛等が採用される。反射防止層５の厚さは、半導体基板１および反射防止層５の材料に応じて適宜設定されれば良い。これにより、太陽電池素子１０において、種々の光の照射に対して光が反射され難い条件が実現され得る。なお、半導体基板１が結晶シリコン基板である場合には、反射防止層５の屈折率は、例えば、１．８以上で且つ２．３以下程度であれば良く、反射防止層５の厚さは、例えば、５０ｎｍ以上で且つ１２０ｎｍ以下程度であれば良い。また、反射防止層５として窒化シリコンの膜が採用される場合には、反射防止層５がパッシベーション膜として機能することで、パッシベーション効果が実現される。
【００２８】  第３半導体層４は、半導体基板１の第２主面１ｂ側に形成されている。第３半導体層４は、第１半導体層２と同一の導電型を呈している。そして、第３半導体層４におけるドーパント元素の濃度は、第１半導体層２におけるドーパント元素の濃度よりも高い。すなわち、第３半導体層４は、第１半導体層２を形成するために半導体基板１にドープされるドーパント元素よりも高い濃度で、ドーパント元素が半導体基板１にドープされることで形成される。該第３半導体層４は、半導体基板１のうちの第２主面１ｂ側の領域におけるキャリアの再結合を低減する役割を有している。このため、第３半導体層４の存在によって、太陽電池素子１０における変換効率の低下が低減される。また、第３半導体層４は、半導体基板１のうちの第２主面１ｂ側において内部電界を生じさせる。なお、第１半導体層２がｐ型の導電型を呈する場合には、例えば、半導体基板１のうちの第２主面１ｂ側にボロンまたはアルミニウム等のドーパント元素を拡散させることで、第３半導体層４が形成される。このとき、第３半導体層４におけるドーパント元素の濃度は、例えば、１×１０１８ａｔｏｍｓ／ｃｍ３以上で且つ５×１０２１ａｔｏｍｓ／ｃｍ３以下程度であれば良い。
【００２９】  第１電極６は、半導体基板１の第１主面１ａ側に配されている。図１で示されるように、第１電極６には、例えば、Ｙ方向に延在する複数の第１出力取出電極６ａと、Ｘ方向に延在する多数の線状の第１集電電極６ｂとが含まれている。ここで、第１出力取出電極６ａのうちの少なくとも一部は、第１集電電極６ｂと交差することで、該第１集電電極６ｂと電気的に接続されている。第１集電電極６ｂの短手方向における幅は、例えば、５０μｍ以上で且つ２００μｍ以下程度であれば良い。第１出力取出電極６ａの短手方向における幅は、例えば、１．３ｍｍ以上で且つ２．５ｍｍ以下程度であれば良い。つまり、第１集電電極６ｂの短手方向の幅は、第１出力取出電極６ａの短手方向の幅よりも小さければ良い。また、複数の第１集電電極６ｂのうちの隣り合う第１集電電極６ｂ同士の間隔は、１．５ｍｍ以上で且つ３ｍｍ以下程度であれば良い。さらに、第１電極６の厚さは、例えば、１０μｍ以上で且つ４０μｍ以下程度であれば良い。なお、例えば、銀を主成分として含有する導電性ペースト（銀ペーストとも言う）が、スクリーン印刷等によって半導体基板１の第１主面１ａ側に所望のパターンで塗布された後に焼成されることで、第１電極６が形成される。
【００３０】  第２電極７は、半導体基板１の第２主面１ｂ側に配されている。図２で示されるように、第２電極７には、第２出力取出電極７ａと第２集電電極７ｂとが含まれている。第２出力取出電極７ａの厚さは、例えば、１０μｍ以上で且つ３０μｍ以下程度であれば良い。第２出力取出電極７ａの短手方向の幅は、例えば、１．３ｍｍ以上で且つ７ｍｍ以下程度であれば良い。なお、第２出力取出電極７ａは、上記第１電極６と同様な材料および製法によって形成される。つまり、第２出力取出電極７ａは、例えば、銀ペーストが、スクリーン印刷等によって半導体基板１の第２主面１ｂ側に所望のパターンで塗布された後に焼成されることで形成される。また、第２集電電極７ｂは、半導体基板１の第２主面１ｂ側の主面のうち、第２出力取出電極７ａが形成される領域を除く略全面に形成されれば良い。第２集電電極７ｂの厚さは、１５μｍ以上で且つ５０μｍ以下程度であれば良い。なお、例えば、アルミニウムを主成分として含有する導電性ペースト（アルミニウムペーストとも言う）が、スクリーン印刷等によって半導体基板１の第２主面１ｂ側に所望のパターンで塗布された後に焼成されることで、第２集電電極７ｂが形成される。
【００３１】  ＜(２)太陽電池モジュール＞  一実施形態に係る太陽電池モジュール２０は、１つ以上の太陽電池素子１０を備えている。例えば、太陽電池モジュール２０は、電気的に接続されている複数の太陽電池素子１０を備えていれば良い。このような太陽電池モジュール２０は、単独の太陽電池素子１０の電気出力が小さな場合に、複数の太陽電池素子１０が例えば直列および並列に接続されることで形成される。そして、例えば、複数の太陽電池モジュール２０が組み合わされることで、実用的な電気出力が取り出され得る。以下では、太陽電池モジュール２０が、複数の太陽電池素子１０を備えている一例を挙げて説明する。
【００３２】  図４で示されるように、太陽電池モジュール２０は、例えば、透明部材２２、表側充填材２４、複数の太陽電池素子１０、配線部材２１、裏側充填材２５および裏面保護材２３が積層された積層体を備えている。ここで、透明部材２２は、太陽電池モジュール２０のうちの太陽光を受光する受光面を保護するための部材である。該透明部材２２は、例えば、透明な平板状の部材であれば良い。透明部材２２の材料としては、例えばガラス等が採用される。表側充填材２４および裏側充填材２５は、例えば、透明な充填剤であれば良い。表側充填材２４および裏側充填材２５の材料としては、例えばエチレン・酢酸ビニル共重合体（ＥＶＡ）等が採用される。裏面保護材２３は、太陽電池モジュール２０を裏面から保護するための部材である。裏面保護材２３の材料としては、ポリエチレンテレフタレート（ＰＥＴ）またはポリフッ化ビニル樹脂（ＰＶＦ）等が採用される。なお、裏面保護材２３は、単層構造を有していても積層構造を有していても良い。
【００３３】  配線部材２１は、複数の太陽電池素子１０を電気的に接続する部材（接続部材とも言う）である。太陽電池モジュール２０に含まれる複数の太陽電池素子１０のうちのＹ方向に隣り合う太陽電池素子１０同士は、一方の太陽電池素子１０の第１電極６と他方の太陽電池素子１０の第２電極７とが配線部材２１によって接続されている。これにより、複数の太陽電池素子１０が電気的に直列に接続されている。ここで、配線部材２１の厚さは、例えば、０．１ｍｍ以上で且つ０．２ｍｍ以下程度であれば良い。配線部材２１の幅は、約２ｍｍ程度であれば良い。そして、配線部材２１としては、例えば、銅箔の全面に半田が被覆された部材等が採用される。
【００３４】  また、電気的に直列に接続されている複数の太陽電池素子１０のうち、最初の太陽電池素子１０の電極の一端と最後の太陽電池素子１０の電極の一端は、出力取出配線２６によって、それぞれ出力取出部としての端子ボックス２７に電気的に接続されている。また、図４では図示が省略されているが、図５で示されるように、太陽電池モジュール２０は、上記積層体を周囲から保持する枠体２８を備えていても良い。枠体２８の材料としては、例えば、耐食性と強度とを併せ持つアルミニウム等が採用される。
【００３５】  そして、本実施形態に係る太陽電池モジュール２０に含まれる太陽電池素子１０では、例えば、上記凹凸部１ａＬの存在によって、受光面における光の反射率が低減され、光を太陽電池素子１０の内部に効率良く取り込むことが可能である。また、太陽電池素子１０では、後述する半導体基板１に混入した金属元素の低減によって、容易に高い出力特性が実現される。したがって、出力特性に優れた太陽電池モジュール２０が実現される。
【００３６】  ＜(３)太陽電池素子の製造方法＞    ＜(３−１)太陽電池素子の製造方法の概要＞  図６は、一実施形態に係る太陽電池素子１０の製造フローを示すフローチャートである。ここでは、図６で示されるように、ステップＳ１〜Ｓ６が順に行われることで、太陽電池素子１０が製造される。
【００３７】  まず、ステップＳ１では、第１導電型を呈する半導体基板１が準備される工程（基板準備工程とも言う）が行われる。第１導電型は、例えばｐ型であれば良い。ステップＳ２では、半導体基板１の第１主面１ａに酸水溶液によるエッチング処理が施されることで、該第１主面１ａに凹凸部１ａＬが形成される工程（凹凸部形成工程とも言う）が行われる。ステップＳ３では、半導体基板１のうちの第１主面１ａ側の領域に第１導電型とは逆の第２導電型の第２半導体層３が形成される工程（半導体層形成工程とも言う）が行われる。このとき、半導体基板１のうちの第２半導体層３以外の部分が第１半導体層２となり得る。これにより、ｐ型の導電型を呈する第１半導体層２とｎ型の導電型を呈する第２半導体層３とを備え、且つ凹凸部１ａＬを有している半導体基板１が形成される。
【００３８】  次に、ステップＳ４では、半導体基板１の第１主面１ａ上、すなわち、第２半導体層３上に反射防止層５が形成される工程（反射防止層形成工程とも言う）が行われる。ステップＳ５では、半導体基板１の第２主面１ｂ側の領域に、第１導電型のドーパント元素が高濃度に拡散されることで、第３半導体層４が形成される工程（高濃度拡散層形成工程とも言う）が行われる。ステップＳ６では、半導体基板１のうちの第２導電型の第２半導体層３上に第１電極６が形成されるとともに、半導体基板１のうちの第１主面１ａとは逆側の第２主面１ｂ上に第２電極７が形成される工程（電極形成工程とも言う）が行われる。
【００３９】  以下、太陽電池素子１０の製造フローにおける上記各工程について、詳細に説明する。
【００４０】    ＜(３−２)基板準備工程＞  半導体基板１が単結晶シリコン基板である場合は、例えば引き上げ法等によって半導体基板１が形成される。また、半導体基板１が多結晶シリコン基板である場合は、例えば鋳造法等によって半導体基板１が形成される。なお、以下では、半導体基板１としてｐ型の多結晶シリコン基板が用いられた一例について説明する。
【００４１】  図７は、基板準備工程の一態様に係る処理フローを示すフローチャートである。基板準備工程では、図７で示されるように、ステップＳ１１〜Ｓ１３の処理が順に行われることで、半導体基板１が準備される。
【００４２】  まず、ステップＳ１１では、例えば、鋳造法によって半導体材料としての多結晶シリコンのインゴットが作製される。ステップＳ１２では、ステップＳ１１で作製されたインゴットが、例えば、２５０μｍ以下の厚さで薄切りにされる。このとき、予め砥粒が固着しているワイヤー（砥粒固着ワイヤーとも言う）を用いた固着砥粒タイプのワイヤーソー装置によって、インゴットが薄切りにされる。これにより、半導体基板１が形成される。ステップＳ１３では、ステップＳ１２において汚染された半導体基板１が、洗浄液によって洗浄されることで清浄化される。これにより、半導体基板１が準備される。
【００４３】  ここで、上記基板準備工程によって準備された半導体基板１には、薄切りにされたことで生じる切断面およびその近傍の領域において、機械的なダメージを有する層（機械的ダメージ層とも言う）が存在する。電子顕微鏡を用いた観察によれば、固着砥粒タイプのワイヤーソー装置で形成された半導体基板１の切断面では、遊離砥粒タイプのワイヤーソー装置で形成された半導体基板の切断面と比較して、マイクロクラックの数が少なく、その深さも約１μｍ以下と小さい。電子顕微鏡は、例えば走査型電子顕微鏡（ＳＥＭ）であれば良い。また、顕微ラマン分光法を用いた切断面における残留応力の評価結果によれば、固着砥粒タイプのワイヤーソー装置で形成された半導体基板１の切断面では、２００ＭＰａ以上で且つ５００ＭＰａ以下程度の圧縮応力が存在する。これに対して、遊離砥粒タイプのワイヤーソー装置で形成された半導体基板の切断面における圧縮応力は、２００ＭＰａ以下となる。すなわち、固着砥粒タイプのワイヤーソー装置が用いられることで、機械的ダメージ層が少なく且つマイクロクラック等の発生による残留応力の開放が少ない半導体基板１が得られるものと推察される。
【００４４】  なお、ステップＳ１３における半導体基板１の清浄化処理において、例えば、半導体基板１の表面に、ＮａＯＨ、ＫＯＨ、フッ酸またはフッ硝酸等の水溶液を用いたごく微量のエッチング処理が施されても良い。これにより、半導体基板１の汚染された層（汚染層とも言う）と機械的ダメージ層が除去される。
【００４５】    ＜(３−３)凹凸部形成工程＞  凹凸部１ａＬの形成方法としては、ＮａＯＨ等のアルカリ水溶液およびフッ硝酸等の酸水溶液が用いられた湿式のエッチング処理、あるいはＲＩＥ（Reactive Ion Etching）等が使用された乾式のエッチング処理等が採用される。以下では、凹凸部形成工程の第１〜３態様を例示して説明する。
【００４６】      ＜(３−３−１)凹凸部形成工程の第１態様＞  凹凸部形成工程の第１態様では、酸水溶液を用いた湿式のエッチング処理およびアルカリ水溶液による処理が行われる。具体的には、凹凸部形成工程の第１態様では、半導体基板１の第１主面１ａにエッチング処理が施される第１処理工程と、アルカリ水溶液が用いられて第１主面１ａが処理される第２処理工程と、第１主面１ａにエッチング処理が施される第３処理工程が順に行われる。ここで、第１処理工程では、フッ酸および硝酸を含む酸水溶液によるエッチング処理が第１主面１ａに施される。これにより、第１主面１ａに凹凸部１ａＬが形成される。第３処理工程では、フッ酸および塩酸を含む酸水溶液（混合酸水溶液とも言う）によるエッチング処理、ならびにフッ酸水溶液および塩酸水溶液によるエッチング処理のうちの少なくとも一方のエッチング処理が第１主面１ａに施される。
【００４７】  なお、第１処理工程の後であって、第２処理工程の前に、半導体基板１が水洗いされる工程（水洗工程とも言う）が行われても良い。また、第２処理工程の後であって、第３処理工程の前に、半導体基板１が水洗いされる水洗工程が行われても良い。但し、これらの水洗工程は行われなくても構わない。
【００４８】  図８は、凹凸部形成工程の第１態様の処理フローの一例を示すフローチャートである。凹凸部形成工程の第１態様では、図８で示されるように、ステップＳ２１〜Ｓ２５の処理が順に行われることで、半導体基板１の第１主面１ａに凹凸部１ａＬが形成される。
【００４９】  まず、ステップＳ２１では、例えば、第１処理工程が行われる。この第１処理工程では、例えば、フッ酸および硝酸を含む酸水溶液に半導体基板１が浸漬される。これにより、半導体基板１のうちの第１主面１ａに凹凸部１ａＬが形成される。
【００５０】  ステップＳ２２では、半導体基板１が水洗いされる水洗工程が行われる。この水洗工程では、例えば、１以上の半導体基板１が保持されているカセットが、水洗処理槽に入れられた水に浸漬されれば良い。ここで、カセットが水に浸漬される時間は、例えば、５秒以上で且つ６０秒以内程度であれば良い。水の温度は、例えば、１５℃以上で且つ４０℃以下程度であれば良い。なお、半導体基板１が水に浸漬される代わりに、例えば、シャワー等の装置によって半導体基板１に水が注ぎかけられることで、該半導体基板１の水洗が行われても良い。これにより、水洗工程の次工程における処理への酸水溶液の混入が低減される。
【００５１】  ステップＳ２３では、第２処理工程が行われる。これにより、半導体基板１の表面に形成されたステイン膜が除去される。この第２処理工程では、例えば、アルカリ水溶液に半導体基板１が浸漬されれば良い。ここで、アルカリ水溶液としては、水酸化ナトリウム、水酸化カリウム、水酸化アンモニウムおよび炭酸ナトリウムのうちの１種以上を含む水溶液が採用される。より具体的には、例えば、１以上の半導体基板１が保持されているカセットが、処理槽に入れられた水酸化アンモニウム水溶液に浸漬されれば良い。この場合、水酸化アンモニウム水溶液における水酸化アンモニウムの質量濃度は、例えば、０．００５％以上で且つ５％以下であれば良い。また、カセットが水酸化アンモニウム水溶液に浸漬される時間は、例えば、５秒以上で且つ２００秒以内程度であれば良い。また、水酸化アンモニウム水溶液の温度は、例えば、１０℃以上で且つ４０℃以下程度であれば良い。
【００５２】  ステップＳ２４では、半導体基板１が水洗いされる水洗工程が行われる。この水洗工程では、ステップＳ２２における水洗工程と同様な処理が行われれば良い。これにより、水洗工程の次工程における処理へのアルカリ水溶液の混入が低減される。
【００５３】  ステップＳ２５では、第３処理工程が行われる。この第３処理工程では、例えば、フッ酸および塩酸を含む混合酸水溶液に半導体基板１が浸漬される。このとき、半導体基板１に付着しているアルカリ水溶液が混合酸水溶液等によって中和されるとともに、半導体基板１の表面に形成された酸化膜が除去される。また、例えば、ステップＳ２３における第２処理工程によって半導体基板１の表面近傍に付着したナトリウムイオン、カリウムイオン等が、塩酸によって除去される。これにより、その後の半導体層形成工程（図６のステップＳ３）等において、金属不純物が半導体基板１の内部に拡散する可能性が低減され得る。その結果、太陽電池素子１０における変換効率の低下が低減される。すなわち、出力特性に優れた太陽電池素子１０が実現される。また、次工程において水洗工程および乾燥工程が採用されても良い。
【００５４】  この第３処理工程では、フッ酸水溶液への半導体基板１の浸漬と、塩酸水溶液への半導体基板１の浸漬とが順に行われても良い。また、第３処理工程では、フッ酸および塩酸を含む蒸気による処理が行われても良い。フッ酸および塩酸を含む蒸気は、例えば、フッ酸および塩酸を含む混合酸水溶液が加熱されることで生成される。また、フッ酸および塩酸を含む蒸気は、フッ酸および塩酸を含む混合酸水溶液にキャリアガスが吹き込まれて通気されるといった、その他の方法によっても生成される。また、第３処理工程では、フッ酸を含む蒸気による処理と、塩酸を含む蒸気による処理とが順に行われても良い。すなわち、第３処理工程では、フッ酸および塩酸によるエッチング処理が第１主面１ａに施されれば良い。
【００５５】  なお、凹凸部形成工程の第１態様では、半導体基板１の第２主面１ｂ側にも凹凸部が形成されても良い。
【００５６】      ＜(３−３−２)凹凸部形成工程の第２態様＞  凹凸部形成工程の第２態様では、ＲＩＥ等が用いられた乾式のエッチング処理が行われる。具体的には、凹凸部形成工程の第２態様では、半導体基板１の第１主面１ａにエッチング残渣を付着させてエッチングを施す工程（残渣利用エッチング工程とも言う）と、第１主面１ａからエッチング残渣を除去する工程（残渣除去工程とも言う）が順に行われる。ここで、残渣除去工程では、フッ酸および塩酸が用いられたエッチング処理が第１主面１ａに施される。これにより、第１主面１ａからエッチング残渣が除去される。
【００５７】  図９は、凹凸部形成工程の第２態様の処理フローの一例を示すフローチャートである。ここでは、図９で示されるように、図８で示された上記ステップＳ２１〜Ｓ２５の処理が行われるステップＳ２の代わりに、ステップＳ２１Ａ〜Ｓ２２Ａの処理が順に行われるステップＳ２Ａが行われる。これにより、半導体基板１の第１主面１ａに凹凸部１ａＬが形成され得る。
【００５８】  ステップＳ２１Ａでは、残渣利用エッチング工程が行われる。この残渣利用エッチング工程では、例えば、エッチングガスとして塩素系ガスとフッ素系ガスと酸素ガスとが用いられて、該エッチングガスがプラズマ化されることで、第１主面１ａにエッチング処理が施される。このエッチング処理では、腐食作用によって半導体基板１の第１主面１ａから構成成分が離脱していくが、該構成成分の一部が第１主面１ａから完全には離脱せずに、半導体基板１の第１主面１ａに付着した状態で残存し得る。また、第１主面１ａから一旦離脱した構成成分の一部が、第１主面１ａに再度吸着し得る。このため、第１主面１ａに残存および再度吸着している構成成分が、エッチング残渣となる。すなわち、本エッチング処理では、半導体基板１の材料を主成分とするエッチング残渣を、半導体基板１の第１主面１ａに意図的に残存および再付着させ、該エッチング残渣がマスクとして利用される。そして、このエッチング残渣が、エッチング処理におけるマスクとして利用されることで、半導体基板１の第１主面１ａの粗面化が実現される。
【００５９】  ステップＳ２２Ａでは、残渣除去工程が行われる。この残渣除去工程では、例えば、半導体基板１の第１主面１ａがフッ酸および塩酸を含む混合酸水溶液で処理されることによって、該第１主面１ａからエッチング残渣が除去される。ここで、フッ酸および塩酸を含む混合酸水溶液としては、例えば、塩酸の質量濃度が２％以上で且つ２０％以下である塩酸を含む希フッ酸水溶液が採用される。そして、例えば、１以上の半導体基板１が保持されているカセットが、処理槽に入れられた塩酸を含む希フッ酸水溶液に浸漬されれば良い。この場合、塩酸を含む希フッ酸水溶液における塩酸の質量濃度は、予め設定された任意の質量濃度であれば良い。また、カセットが塩酸を含む希フッ酸水溶液に浸漬される時間は、例えば、５秒以上で且つ１２０秒以内程度であれば良い。また、塩酸を含む希フッ酸水溶液の温度は、例えば、１０℃以上で且つ６０℃以下程度であれば良い。また、次工程において水洗工程および乾燥工程が採用されても良い。
【００６０】  この残渣除去工程では、フッ酸水溶液への半導体基板１の浸漬と、塩酸水溶液への半導体基板１の浸漬とが順に行われても良い。また、残渣除去工程では、フッ酸および塩酸を含む蒸気による処理が行われても良い。フッ酸および塩酸を含む蒸気は、例えば、フッ酸および塩酸を含む混合酸水溶液が加熱されることで生成される。また、フッ酸および塩酸を含む蒸気は、フッ酸および塩酸を含む混合酸水溶液にキャリアガスが吹き込まれて通気されるといった、その他の方法によっても生成される。また、残渣除去工程では、フッ酸を含む蒸気による処理と、塩酸を含む蒸気による処理とが順に行われても良い。すなわち、残渣除去工程では、フッ酸および塩酸によるエッチング処理が第１主面１ａに施されれば良い。
【００６１】  なお、一般的にＲＩＥによって形成された凹凸部１ａＬは、湿式のエッチング処理が用いられて形成された凹凸部１ａＬよりも微小な凹凸部となる。このため、第１主面１ａのうちの凹凸部１ａＬが形成された部分では、撥水性が悪くなり易い。これに対し、ステップＳ２１Ａの残渣利用エッチング工程の後における大気との接触によって第１主面１ａ上に形成された自然酸化膜が、例えば、塩酸を含む混合酸水溶液で処理されることで効果的に除去される。これにより、半導体基板１の第１主面１ａにおける撥水性が向上する。その結果、液体による処理の後の第１主面１ａの乾燥が容易となり、第１主面１ａ上におけるウォーターマークの発生が低減される。
【００６２】      ＜(３−３−３)凹凸部形成工程の第３態様＞  凹凸部形成工程の第３態様では、酸水溶液を用いた湿式のエッチング処理が行われる。具体的には、凹凸部形成工程の第３態様では、半導体基板１の第１主面１ａに第１エッチング処理が施される第１エッチング工程と、該第１主面１ａに第２エッチング処理が施される第２エッチング工程が順に行われる。これにより、第１主面１ａに凹凸部１ａＬが形成される。ここで、第１エッチング工程は、フッ酸、硝酸および硫酸を含む酸水溶液（第１酸水溶液とも言う）による第１エッチング処理が第１主面１ａに施される。第２エッチング工程では、フッ酸および硝酸を含み且つ硫酸を実質的に含まない酸水溶液（第２酸水溶液とも言う）による第２エッチング処理が第１主面１ａに施される。ここで、硫酸を実質的に含まないとは、ごく微量の硫酸を含むことが許容されることを意味している。
【００６３】  また、凹凸部形成工程の第３態様では、第１エッチング処理工程の後であって、第２エッチング処理工程の前に、半導体基板１が水洗いされる第１水洗工程が行われても良い。また、第２エッチング処理工程の後に、半導体基板１が水洗いされる第２水洗工程が行われても良い。なお、これらの第１および第２水洗工程は、何れか一方が行われても良いし、両方とも行われなくても構わない。さらに、第２水洗工程の後に、半導体基板１の表面にステイン膜が形成される場合には、アルカリ水溶液に半導体基板１が浸漬されて、ステイン膜が除去されても良い。この場合、アルカリ水溶液による処理の後に、半導体基板１が水洗される第３水洗工程が行われても良い。
【００６４】  図１０は、凹凸部形成工程の第３態様の処理フローの一例を示すフローチャートである。また、図１１は、凹凸部形成工程の第３態様を説明するための図である。ここでは、図１０で示されるように、図８で示された上記ステップＳ２１〜Ｓ２５の処理が行われるステップＳ２の代わりに、ステップＳ２１Ｂ〜Ｓ２７Ｂの処理が順に行われるステップＳ２Ｂが行われる。これにより、半導体基板１の第１主面１ａに凹凸部１ａＬが形成される。ここでは、例えば、固着砥粒タイプのワイヤーソー装置が用いられることで、機械的ダメージ層が少なく且つマイクロクラック等の発生による残留応力の開放が少ない半導体基板１が用いられる。
【００６５】  ステップＳ２１Ｂでは、第１酸水溶液１１１による第１エッチング処理が半導体基板１のうちの第１主面１ａに施される。具体的には、例えば、図１１で示されるように、数十〜百枚程度の半導体基板１が保持されたカセット１００が、第１処理槽１０１に入れられた第１酸水溶液１１１に浸漬される。このとき、例えば、半導体基板１の第１主面１ａと第１酸水溶液１１１の液面とが略垂直の関係を有するように、半導体基板１が第１酸水溶液１１１に浸漬されれば良い。なお、半導体基板１が第１酸水溶液１１１に浸漬される方法は、上述のカセット１００が第１酸水溶液１１１に浸漬される方法に限られず、例えば、エッチング装置および半導体基板１の形状等に応じて、適宜選択される。
【００６６】  第１酸水溶液１１１については、例えば、フッ酸の質量濃度が４６％のフッ酸水溶液と硝酸の質量濃度が６０％の硝酸水溶液と硫酸の質量濃度が９５％の硫酸水溶液とが混合されたものであれば良い。このときに混合される、フッ酸の質量濃度が４６％のフッ酸水溶液の体積と硝酸の質量濃度が６０％の硝酸水溶液の体積と硫酸の質量濃度が９５％の硫酸水溶液の体積との比は、例えば、１：１〜４：５〜２０であれば良い。また、第１エッチング工程では、第１酸水溶液１１１の温度が、例えば、１５℃以上で且つ４０℃以下程度であれば良い。また、半導体基板１が第１酸水溶液１１１に浸漬される時間は、例えば、１０秒以上で且つ１８０秒以内程度であれば良い。なお、第１酸水溶液１１１には、フッ酸、硝酸および硫酸とは異なる他の酸が含まれていても良い。例えば、第１酸水溶液１１１に酢酸が加えられることで、第１エッチング処理におけるエッチングの速度が制御されても良い。
【００６７】  第１エッチング処理では、第１酸水溶液１１１が用いられることで、硝酸によって半導体基板１としてのシリコン基板の表面が酸化されて酸化シリコンが形成される。このとき、酸化窒素系のガスおよび酸化窒素水素系のガス等の気泡が生成される。そして、生成された酸化シリコンはフッ酸によってエッチングされる。ここで、第１エッチング処理における主反応の化学式は、次のものとなる。
【００６８】  Ｓｉ＋４ＨＦ＋ＨＮＯ３  →  ＳｉＦ４＋ＨＮＯ＋２Ｈ２Ｏ
【００６９】  なお、反応によって生成される物質（反応生成物とも言う）中のＨＮＯが、さらに水と反応することで、ＨＮＯ２ガスの気泡が生成される。また、このとき、第１酸水溶液１１１の粘度が硫酸の含有によって高くなっている。このため、半導体基板１の第１主面１ａに気泡が接触した状態が保持され易い。その結果、半導体基板１の第１主面１ａにおいて、気泡と接触していない領域に比べて気泡と接触している領域では、半導体基板１のエッチング処理の速度が遅くなり、凹凸部を有する第１主面１ａが好適に形成される。
【００７０】  なお、上記カセット１００が第１酸水溶液１１１に浸漬される方法が用いられる場合、カセット１００内で隣り合う半導体基板１の間で、局所的に上記ＨＮＯ２ガスの気泡が保持され易い。例えば、隣り合う半導体基板１の間隔が３ｍｍ以上で且つ５ｍｍ以下程度であれば、隣り合う半導体基板１の間に気泡が保持され易い。このため、半導体基板１の表面のうち、気泡と接触していない領域に比べて気泡と接触している領域では、半導体基板１のエッチング処理の速度が遅くなる。これにより、半導体基板１の第１主面１ａにおいて凹凸部がさらに好適に形成される。
【００７１】  また、半導体基板１の表面にダメージ層が存在していれば、半導体基板１の表面のうちのダメージ層における結晶の欠陥部分においてもエッチング処理が優先的に進行し得る。このため、半導体基板１の表面では、ダメージ層が起点とされて凹部が形成されて、エッチング処理が進み得る。その結果、半導体基板１の表面における凹部の形状が大きくなり、凹凸部が好適に形成される。
【００７２】  第１エッチング工程において第１主面１ａに形成される凹凸部は、半導体基板１の最終形状の凹凸部１ａＬと比較して、凸部が平坦な領域を多く有している。すなわち、第１酸水溶液１１１で形成される凹凸部では、半導体基板１の最終的な凹凸部１ａＬと比較して、凸部の頂面が広い。
【００７３】  なお、第１エッチング工程において半導体基板１がエッチングされる量（エッチング量とも言う）は、例えば、エッチング処理の前後における半導体基板１の重量の変化量が半導体基板１の厚さに換算されることで算出される。このエッチング量は、例えば、半導体基板１の片面において、０．１μｍ以上で且つ２０μｍ以下程度の厚さであれば良い。
【００７４】  ステップＳ２２Ｂでは、半導体基板１が水洗いされる第１水洗工程が行われる。これにより、ステップＳ２３Ｂの第２エッチング工程において用いられる第２酸水溶液１１３への第１酸水溶液１１１の混入が低減される。その結果、第２エッチング処理におけるエッチングの速度が維持される。ここでは、例えば、図１１で示されるように、数十〜百枚程度の半導体基板１が保持されたカセット１００が、第１水洗槽１０２に入れられた水１１２に浸漬される。ここで、カセットが水１１２に浸漬される時間は、例えば、５秒以上で且つ６０秒以内程度であれば良い。水１１２の温度は、例えば、１５℃以上で且つ４０℃以下程度であれば良い。なお、半導体基板１が水１１２に浸漬される代わりに、例えば、シャワー等の装置によって半導体基板１に水が注ぎかけられることで、該半導体基板１の水洗が行われても良い。これにより、第１水洗工程の次工程における処理への第１酸水溶液１１１の混入が低減される。
【００７５】  ステップＳ２３Ｂでは、第２酸水溶液１１３による第２エッチング処理が半導体基板１のうちの第１主面１ａに施される。具体的には、例えば、図１１で示されるように、数十〜百枚程度の半導体基板１が保持されたカセット１００が、第２処理槽１０３に入れられた第２酸水溶液１１３に浸漬される。これにより、第１酸水溶液１１１によるエッチング処理が施された半導体基板１の第１主面１ａに、第２酸水溶液１１３によるエッチング処理が施される。このとき、例えば、半導体基板１の第１主面１ａと第２酸水溶液１１３の液面とが略垂直の関係を有するように、半導体基板１が第２酸水溶液１１３に浸漬されれば良い。
【００７６】  第２酸水溶液１１３については、例えば、フッ酸の質量濃度が４６％のフッ酸水溶液と硝酸の質量濃度が６０％の硝酸水溶液と水とが混合されたものであれば良い。このときに混合される、フッ酸の質量濃度が４６％のフッ酸水溶液の体積と硝酸の質量濃度が６０％の硝酸水溶液の体積と水の体積との比は、例えば、２〜６：１２：５〜２０であれば良い。また、第２エッチング工程では、第２酸水溶液１１３の温度が、例えば、５℃以上で且つ４０℃以下程度であれば良い。また、半導体基板１が第２酸水溶液１１３に浸漬される時間は、例えば、６０秒以上で且つ１８０秒以内程度であれば良い。なお、第２酸水溶液１１３には、フッ酸、硝酸および硫酸とは異なる他の酸が含まれていても良い。例えば、第２酸水溶液１１３に酢酸が加えられることで、第２エッチング処理におけるエッチングの速度が制御されても良い。
【００７７】  第２エッチング工程では、第２酸水溶液１１３が用いられることで、第１主面１ａ上において、第１酸水溶液１１１で形成された凹凸部が基とされて、エッチング処理が進行する。これにより、凹凸部のうちの凸部の平坦な領域が減少し得る。その結果、光の反射が好適に低減される凹凸部１ａＬが形成される。ここで、第２エッチング工程における主反応の化学式は、次のものとなる。
【００７８】  Ｓｉ＋６ＨＦ＋２ＨＮＯ３  →  Ｈ２ＳｉＦ６＋ＮＯ＋ＮＯ２＋３Ｈ２Ｏ
【００７９】  また、第２エッチング工程において半導体基板１がエッチングされる量（エッチング量）は、エッチング処理の前後における半導体基板１の重量の変化量が半導体基板１の厚さに換算されることで算出される。このエッチング量は、例えば、半導体基板１の片面において、１μｍ以上で且つ５μｍ以下程度の厚さであれば良い。これにより、半導体基板１のうちの第１主面１ａ側に、凹凸部１ａＬが形成される。ここで、凹凸部１ａＬにおける凸部の高さは、例えば、０．１μｍ以上で且つ１０μｍ以下であれば良く、凸部の幅は、例えば、１μｍ以上で且つ２０μｍ以下程度であれば良い。また、凹凸部１ａＬの凹部の面形状は、例えば略球面状であれば良い。
【００８０】  また、第２エッチング工程における第２酸水溶液１１３の温度Ｔ２は、第１エッチング工程における第１酸水溶液１１１の温度Ｔ１よりも低くても良い。すなわち、Ｔ１＞Ｔ２の関係が満たされつつ、第２酸水溶液１１３による第２エッチング処理が半導体基板１の第１主面１ａに施されても良い。これにより、第２酸水溶液１１３と半導体基板１との反応が低減され、シリコン原子同士の結合が弱い部分が優先的にエッチングされる。その結果、光の反射がさらに好適に低減される凹凸部１ａＬが形成される。この場合、第２酸水溶液１１３の温度は、例えば、５℃以上で且つ１２℃以下に設定されれば良い。
【００８１】  また、第２エッチング工程では、第２酸水溶液１１３におけるフッ酸の質量に対する硝酸の質量の比率は、第１酸水溶液１１１におけるフッ酸の質量に対する硝酸の質量の比率よりも大きくても良い。換言すれば、硝酸の質量をフッ酸の質量で除した値が、第１酸水溶液１１１よりも第２酸水溶液１１３の方が大きくても良い。つまり、フッ酸の質量に対する硝酸の質量の比率Ｒ２が、第１酸水溶液１１１におけるフッ酸の質量に対する硝酸の質量の比率Ｒ１よりも大きい第２酸水溶液１１３によって、第２エッチング処理が半導体基板１の第１主面１ａに施されても良い。なお、比率Ｒ１は、第１酸水溶液１１１について、硝酸の質量がフッ酸の質量で除された値であれば良い。また、比率Ｒ２は、第２酸水溶液１１３について、硝酸の質量がフッ酸の質量で除された値であれば良い。このような条件により、第２エッチング工程における半導体基板１のエッチング量が低減される。その結果、凹凸部１ａＬにおける凸部の平坦な領域がより減少し得る。なお、上記比率Ｒ１および比率Ｒ２は、例えば、混合されるフッ酸水溶液と硝酸水溶液とについてのフッ酸水溶液の体積に対する硝酸水溶液の体積の比率であっても良い。つまり、硝酸水溶液の体積がフッ酸水溶液の体積で除された値であっても良い。この場合、例えば、フッ酸の質量濃度が４６％のフッ酸水溶液と硝酸の質量濃度が６０％の硝酸水溶液が用いられれば良い。
【００８２】  ステップＳ２４Ｂでは、半導体基板１が水洗いされる第２水洗工程が行われる。これにより、ステップＳ２５Ｂの処理において用いられるアルカリ水溶液への第２酸水溶液１１３の混入が低減される。ここでは、第１水洗工程と同様に、例えば、図１１で示されるように、数十〜百枚程度の半導体基板１が保持されたカセット１００が、第２水洗槽１０４に入れられた水１１４に浸漬される。ここで、カセットが水１１４に浸漬される時間は、例えば、５秒以上で且つ６０秒以内程度であれば良い。水１１４の温度は、例えば、１５℃以上で且つ４０℃以下程度であれば良い。なお、半導体基板１が水１１４に浸漬される代わりに、例えば、シャワー等の装置によって半導体基板１に水が注ぎかけられることで、該半導体基板１の水洗が行われても良い。これにより、第２水洗工程の次工程における処理への第２酸水溶液１１３の混入が低減される。
【００８３】  ここで、第２水洗工程においては、第１水洗工程において半導体基板１が水洗される時間よりも長い時間の水洗が半導体基板１に対して行われても良い。すなわち、第２水洗工程における水洗の時間Ｔ４が、第１水洗工程における水洗の時間Ｔ３よりも長くても良い。この場合、第１水洗工程におけるステイン膜の過度の成長が低減される。その結果、第２エッチング工程において、ステイン膜によるエッチングの速度の低下が低減される。
【００８４】  ステップＳ２５Ｂでは、アルカリ水溶液によって半導体基板１が処理されることで、半導体基板１の表面に形成されたステイン膜が除去される。ここでは、例えば、アルカリ水溶液に半導体基板１が浸漬されれば良い。ここで、アルカリ水溶液としては、水酸化ナトリウム、水酸化カリウム、水酸化アンモニウムおよび炭酸ナトリウムのうちの１種以上を含む水溶液が採用される。より具体的には、例えば、１以上の半導体基板１が保持されているカセットが、処理槽に入れられた水酸化アンモニウム水溶液に浸漬されれば良い。この場合、水酸化アンモニウム水溶液における水酸化アンモニウムの質量濃度は、例えば、０．００５％以上で且つ５％以下であれば良い。また、カセットが水酸化アンモニウム水溶液に浸漬される時間は、例えば、５秒以上で且つ２００秒以内程度であれば良い。また、水酸化アンモニウム水溶液の温度は、例えば、１０℃以上で且つ４０℃以下程度であれば良い。
【００８５】  ステップＳ２６Ｂでは、半導体基板１が水洗される第３水洗工程が行われる。これにより、第３水洗工程の次工程における処理へのアルカリ水溶液の混入が低減される。ここでは、第１および第２水洗工程と同様に、例えば、数十〜百枚程度の半導体基板１が保持されたカセット１００が、水洗槽に入れられた水に浸漬される。ここで、カセットが水に浸漬される時間は、例えば、５秒以上で且つ６０秒以内程度であれば良い。水の温度は、例えば、１５℃以上で且つ４０℃以下程度であれば良い。なお、半導体基板１が水に浸漬される代わりに、例えば、シャワー等の装置によって半導体基板１に水が注ぎかけられることで、該半導体基板１の水洗が行われても良い。これにより、第３水洗工程の次工程における処理へのアルカリ水溶液の混入が低減される。
【００８６】  ステップＳ２７Ｂでは、酸水溶液等によって半導体基板１の表面が処理される。これにより、半導体基板１に付着しているアルカリ水溶液が中和されるとともに、半導体基板１の表面に形成された酸化膜が除去される。ここでは、例えば、数十〜百枚程度の半導体基板１が保持されたカセット１００が、処理槽に入れられたフッ酸の質量濃度が０．１％以上で且つ２５％以下の希フッ酸水溶液に浸漬される。このとき、希フッ酸水溶液の温度は、例えば、１０℃以上で且つ４０℃以下であれば良い。また、第３処理工程と同様にフッ酸および塩酸によるエッチング処理が行われてもよい。また、次工程において水洗工程および乾燥工程が採用されても良い。
【００８７】  以上のように、凹凸部形成工程の第３態様によれば、半導体基板１が、フッ酸、硝酸および硫酸を含む第１酸水溶液１１１に浸漬された後に、フッ酸および硝酸を含み且つ硫酸を実質的に含まない第２酸水溶液１１３に浸漬されることで、凹凸部１ａＬが形成される。これにより、硫酸イオンに含まれる硫黄成分が半導体基板１の表面に付着することで生じる問題が発生し難い。具体的には、後述する半導体層形成工程において、高温加熱によって硫黄成分が半導体基板１の内部に拡散することで半導体基板１のライフタイムが低下して太陽電池素子の出力特性が低下するといった現象が生じ難い。また、硫酸イオンが付着した半導体基板１の表面に第１電極６および第２電極７が形成されることで半導体基板１と第１電極６および第２電極７との密着強度が低下するといった問題が生じ難い。その結果、太陽電池素子１０の出力特性の低下および信頼性の低下が低減される。
【００８８】  そして、凹凸部形成工程の第３態様によれば、半導体基板１の表面のダメージ層が少ない場合でも、第１エッチング工程で複数の小さな凹部が形成され、第２エッチング工程で該小さな凹部がそれぞれ拡張される。これにより、半導体基板１の第１主面１ａに好適な凹凸部１ａＬが形成される。具体的には、第１酸水溶液１１１のみによるエッチング処理によって形成される凹凸部と比較して、凹凸部１ａＬにおいては凸部の幅が大きくなる。すなわち、光の反射が好適に低減される凹凸部１ａＬが形成される。そして、このような凹凸部１ａＬの存在により、受光面における光の反射率が低減され、太陽電池素子１０の内部に光が効率良く取り込まれる。
【００８９】  また、第１酸水溶液１１１のみによるエッチング処理が半導体基板１に施される場合には、所望のエッチング量が得られるまでのエッチング処理の時間が長くなり得る。このため、通常は、エッチング処理の速度の低下を低減するために、例えば、処理槽に第１酸水溶液１１１の新液が追加される。しかしながら、第１酸水溶液１１１によってエッチング処理が施される半導体基板１の枚数が増加すると、処理槽に第１酸水溶液１１１の新液が追加されても、エッチング処理の速度が大きく低下し、好適な凹凸部１ａＬが形成されない可能性がある。
【００９０】  これに対して、凹凸部形成工程の第３態様によれば、第１酸水溶液１１１を用いた第１エッチング工程と第２酸水溶液１１３を用いた第２エッチング工程とによる２段階のエッチング処理が行われる。このため、第１酸水溶液１１１によるエッチング処理の時間が短くなり得る。これにより、第１酸水溶液１１１を用いたエッチング処理が施される半導体基板１の枚数が増加しても、第１エッチング工程におけるエッチング処理の速度の低下が低減される。その結果、光の反射が好適に低減される凹凸部１ａＬが形成される。
【００９１】  なお、凹凸部形成工程の第３態様では、半導体基板１の第２主面１ｂ側にも凹凸部が形成されても良い。
【００９２】    ＜(３−４)半導体層形成工程＞  半導体層形成工程では、例えば、熱拡散法が用いられて第２半導体層３が形成される。以下、半導体形成工程の具体的な態様について説明する。
【００９３】  半導体層形成工程では、半導体基板１の第１主面１ａ側に第２半導体層３とガラス層との積層部が形成される工程（積層部形成工程とも言う）、および該ガラス層の除去が行われる工程（ガラス層除去工程とも言う）が順に行われる。ここで、積層部形成工程では、例えば、熱拡散法によって、半導体基板１の第１主面１ａ側の領域に、第２半導体層３と該第２半導体層３上に配されるガラス層とが積層された積層部が形成される。該ガラス層には、第２導電型に係るドーパントとなる元素が含まれる。なお、この積層部形成工程では、半導体基板１の第１主面１ａ側の領域だけでなく、半導体基板１の第２主面１ｂ側の領域にも第２半導体層３とガラス層とが積層された積層部が形成されても良い。また、ガラス層除去工程では、フッ酸および塩酸が用いられたガラス層の除去が行われる。
【００９４】  なお、半導体基板１の第２主面１ｂ側に第２半導体層３とガラス層とを含む積層部が形成される場合には、積層部形成工程の後であってガラス層除去工程の前に、第２主面１ｂ側の該積層部が除去される工程（積層部除去工程とも言う）が行われれば良い。これにより、第２主面１ｂ側の領域に形成されたガラス層および第２半導体層３が除去される。この場合、積層部除去工程の後に、続けてガラス層除去工程が行われる一連の工程によって、太陽電池素子１０の生産性が向上する。
【００９５】  図１２は、半導体層形成工程の一態様の処理フローを例示するフローチャートである。ここでは、図１２で示されるように、ステップＳ３１〜Ｓ３３の処理が順に行われることで、半導体基板１の第１主面１ａ側に第２半導体層３が形成される。
【００９６】  まず、ステップＳ３１では、半導体基板１に第２半導体層３および該第２半導体層３上に配されるガラス層が形成される積層部形成工程が行われる。ステップＳ３２では、半導体基板１の第２主面１ｂ側に形成された第２半導体層３とガラス層とを含む積層部が除去される積層部除去工程が行われる。ステップＳ３３では、フッ酸および塩酸が用いられてガラス層が除去されるガラス層除去工程が行われる。以下、半導体層形成工程の一態様における上記各工程について、詳細に説明する。
【００９７】      ＜(３−４−１)積層部形成工程＞  積層部形成工程では、例えば、半導体基板１の第１主面１ａ側の領域に第２導電型の第２半導体層３およびガラス層が形成される。第２導電型は、例えば、ｎ型であれば良い。また、積層部形成工程では、半導体基板１の第２主面１ｂ側の領域に第２導電型の第２半導体層３およびガラス層が形成されても良い。
【００９８】  第１半導体層３の形成方法としては、例えば、ペースト状態にしたＰ２Ｏ５が半導体基板１の表面に塗布された後に熱拡散が行われる塗布熱拡散法、およびガス状態にしたオキシ塩化リン（ＰＯＣｌ３）が拡散源とされた気相熱拡散法等が採用される。このときに形成される第１半導体層３の厚さは、０．２μｍ以上で且つ２μｍ以下程度であれば良い。第２半導体層３の厚さは、半導体基板１の表面から第２半導体層３が形成される深さとほぼ等価である。また、第２半導体層３のシート抵抗は、４０Ω／□以上で且つ２００Ω／□程度であれば良い。
【００９９】  より具体的には、例えば、気相熱拡散法が採用される場合、ＰＯＣｌ３等を主として含有する拡散ガスが含まれた雰囲気中で、６００℃以上で且つ８００℃以下程度の温度域における熱処理が半導体基板１に施されれば良い。この熱処理の時間は、５分以上で且つ３０分以下程度であれば良い。この熱処理によって、ｎ型の導電型に係るドーパントとなる元素としてのリンを含むガラス層が半導体基板１の表面付近の領域に形成される。リンを含むガラス層は、主として燐ガラスの層を含み得る。そして、この熱処理の後、例えば、アルゴンおよび窒素等といった不活性ガスまたは酸素の雰囲気中で、８００℃以上で且つ９００℃程度の高温域における次の熱処理が半導体基板１に施されれば良い。この熱処理の時間は、１０分間以上で且つ４０分間以内程度であれば良い。この熱処理により、ガラス層中の燐ガラスから半導体基板１の内部にリンが拡散して、ガラス層の下方に第２半導体層３が形成される。その結果、半導体基板１の少なくとも第１主面１ａ側の領域に、第２半導体層３と、該第２半導体層３上に配された燐ガラスを主として含むガラス層とが形成される。
【０１００】      ＜(３−４−２)積層部除去工程＞  積層部除去工程においては、例えば、フッ酸および硝酸を含む酸水溶液（第２混合酸水溶液とも言う）が用いられて、半導体基板１の第２主面１ｂ側に形成されたガラス層と第２半導体層３とを含む積層部が除去される。これにより、半導体基板１の第２主面１ｂにおいて第１導電型の第１半導体層２が露出させられる。第１導電型は、例えばｐ型であれば良い。
【０１０１】  なお、上記半導体層形成工程において、例えば、半導体基板１の第２主面１ｂ上に予め拡散マスクが配された状態で、気相熱拡散法等によって第２半導体層３が形成され、その後に拡散マスクが除去される場合も考えられる。このような半導体層形成工程が採用されても、半導体基板１は、積層部除去工程が行われた後と同様の構造を有し得る。そして、この場合には、半導体基板１の第２主面１ｂ側に第２半導体層３およびガラス層が形成されないため、積層部除去工程が不要となる。
【０１０２】  以下では、積層部除去工程の第１および第２態様を例示して説明する。
【０１０３】        ＜(３−４−２−１)積層部除去工程の第１態様＞  積層部除去工程の第１態様では、第２混合酸水溶液を用いた湿式のエッチング処理およびアルカリ水溶液による処理が行われる。
【０１０４】  図１３は、積層部除去工程の第１態様の処理フローの一例を示すフローチャートである。積層部除去工程の第１態様では、図１３で示されるように、ステップＳ３２１〜Ｓ３２２の処理が順に行われることで、半導体基板１の第２主面１ｂ側の領域に形成されたガラス層と第２半導体層３とを含む積層部が除去される。
【０１０５】  まず、ステップＳ３２１では、フッ酸および硝酸を含む第２混合酸水溶液が用いられたエッチング工程が行われる。具体的には、第２混合酸水溶液が用いられて、半導体基板１の第２主面１ｂ側の領域に形成されたガラス層と第２半導体層３とを含む積層部が除去されるエッチング処理が施される。より具体的には、例えば、第２混合酸水溶液としてのフッ硝酸水溶液に半導体基板１の第２主面１ｂ側が浸漬されて、半導体基板１の第２主面１ｂ側に形成されたガラス層と第２半導体層３とが除去される。
【０１０６】  このとき、半導体基板１の第１主面１ａ側にガラス層としての燐ガラスが残存している状態で、半導体基板１の第２主面１ｂ側に形成されたガラス層および第２半導体層３が除去される。これにより、半導体基板１の第１主面１ａ側に配されているガラス層としての燐ガラスの存在によって、半導体基板１の第１主面１ａ側に配されている第２半導体層３の除去および該第２半導体層３に付与されるダメージが低減される。
【０１０７】  また、第２混合酸水溶液には、フッ酸および硝酸に加えて、硫酸が含まれても良い。つまり、ステップＳ３２１のエッチング工程では、フッ酸、硝酸および硫酸を含む第２混合酸水溶液が用いられて、半導体基板１の第２主面１ｂ側の領域に形成されたガラス層と第２半導体層３とを含む積層部が除去されるエッチング処理が施されても良い。この場合、第２混合酸水溶液の粘度が上昇し得る。これにより、第２混合酸水溶液が飛び散ることで該第２混合酸水溶液が半導体基板１の第１主面１ａ側に付着する問題が生じ難くなる。その結果、半導体基板１の第１主面１ａ側に配された第２半導体層３の除去および該第２半導体層３に付与されるダメージがさらに低減される。
【０１０８】  ステップＳ３２２では、アルカリ水溶液が用いられて、第２主面１ｂが処理される工程（第１アルカリ処理工程とも言う）が行われる。この工程では、例えば、アルカリ水溶液に半導体基板１が浸漬される。ここで、アルカリ水溶液としては、水酸化ナトリウム、水酸化カリウム、水酸化アンモニウムおよび炭酸ナトリウムのうちの１種以上を含む水溶液が採用される。より具体的には、例えば、アルカリ水溶液としての水酸化カリウム水溶液に半導体基板１の第２主面１ｂ側が浸漬されれば良い。この場合、水酸化カリウム水溶液における水酸化カリウムの質量濃度は、例えば、１％以上で且つ２０％以下であれば良い。また、カセットが水酸化カリウム水溶液に浸漬される時間は、例えば、５秒以上で且つ１２０秒以内程度であれば良い。また、水酸化カリウム水溶液の温度は、例えば、１０℃以上で且つ４０℃以下程度であれば良い。
【０１０９】  そして、第１アルカリ処理工程により、ステップＳ３２１のエッチング工程で半導体基板１の第２主面１ｂ側に形成されたステイン膜が除去される。このため、半導体層形成工程よりも後の工程である電極形成工程において形成される第２電極７と半導体基板１との間にステイン膜が介在しない状態となり得る。その結果、第２電極７と半導体基板１との間におけるステイン膜の介在によって、半導体基板１と第２電極７との密着強度が低下するといった問題が生じ難い。したがって、太陽電池素子１０の出力特性の低下および信頼性の低下が低減される。
【０１１０】        ＜(３−４−２−２)積層部除去工程の第２態様＞  積層部除去工程の第２態様では、上記積層部除去工程の第１態様と同様なエッチング工程が行われた後に、半導体基板１が水洗いされる水洗工程が行われる。また、該水洗工程の後に半導体基板１の表面にステイン膜が形成される場合には、上記積層部除去工程の第１態様と同様な第１アルカリ処理工程が行われても良い。さらに、該第１アルカリ処理工程の後に、半導体基板１が水洗いされる水洗工程が行われても良い。
【０１１１】  図１４は、積層部除去工程の第２態様の処理フローの一例を示すフローチャートである。積層部除去工程の第２態様では、図１４で示された上記ステップＳ３２１〜Ｓ３２２の処理が行われるステップＳ３２の代わりに、ステップＳ３２１Ａ〜Ｓ３２４Ａの処理が順に行われるステップＳ３２Ａが行われる。これにより、半導体基板１の第２主面１ｂ側の領域に形成されたガラス層と第２半導体層３とを含む積層部が除去される。
【０１１２】  まず、ステップＳ３２１Ａでは、図１３のステップＳ３２１と同様なエッチング工程が行われる。つまり、フッ酸および硝酸を含む第２混合酸水溶液が用いられて、半導体基板１の第２主面１ｂ側の領域に形成されたガラス層と第２半導体層３とを含む積層部が除去されるエッチング処理が施される。
【０１１３】  ステップＳ３２２Ａでは、半導体基板１が水洗いされる水洗工程が行われる。この水洗工程では、例えば、１以上の半導体基板１が保持されているカセットが、水洗処理槽に入れられた水に浸漬されれば良い。ここで、カセットが水に浸漬される時間は、例えば、５秒以上で且つ６０秒以内程度であれば良い。水の温度は、例えば、１５℃以上で且つ４０℃以下程度であれば良い。なお、半導体基板１が水に浸漬される代わりに、例えば、シャワー等の装置によって半導体基板１に水が注ぎかけられることで、該半導体基板１の水洗が行われても良い。これにより、エッチング工程の次工程における処理への第２混合酸水溶液の混入が低減される。
【０１１４】  ステップＳ３２３Ａでは、図１３のステップＳ３２２と同様な第１アルカリ処理工程が行われる。これにより、上記ステップＳ３２１Ａにおけるエッチング工程で半導体基板１の第２主面１ｂ側に形成されたステイン膜が除去される。
【０１１５】  ステップＳ３２４Ａでは、半導体基板１が水洗いされる水洗工程が行われる。この水洗工程では、上記ステップＳ３２２Ａにおける水洗工程と同様に、例えば、１以上の半導体基板１が保持されているカセットが、水洗処理槽に入れられた水に浸漬されれば良い。ここで、カセットが水に浸漬される時間は、例えば、５秒以上で且つ６０秒以内程度であれば良い。水の温度は、例えば、１５℃以上で且つ４０℃以下程度であれば良い。なお、半導体基板１が水に浸漬される代わりに、例えば、シャワー等の装置によって半導体基板１に水が注ぎかけられることで、該半導体基板１の水洗が行われても良い。これにより、第１アルカリ処理工程の次工程における処理へのアルカリ水溶液の混入が低減される。
【０１１６】      ＜(３−４−３)ガラス層除去工程＞  ガラス層除去工程においては、例えば、フッ酸および塩酸が用いられたエッチング処理が行われる。該エッチング処理では、例えば、フッ酸および塩酸を含む酸水溶液（第１混合酸水溶液とも言う）が用いられた湿式のエッチング処理が行われれば良い。また、該エッチング処理では、例えば、フッ酸の蒸気および塩酸の蒸気が用いられたエッチング処理が行われても良い。これにより、半導体基板１の第１主面１ａ側に配されているガラス層が除去されて、半導体基板１の第１主面１ａにおいて第２導電型の第２半導体層３が露出させられる。第２導電型は、例えば、ｎ型であれば良い。
【０１１７】  このガラス層除去工程では、積層部除去工程におけるアルカリ水溶液による処理時において半導体基板１に付着したナトリウムイオンおよびカリウムイオン、ならびに半導体基板１の表面近傍に存在する鉄イオン等の金属イオンが、塩酸によって除去される。その結果、金属不純物が半導体基板１の内部に拡散する可能性が低減される。したがって、太陽電池素子１０における変換効率の低下がより低減され、出力特性がさらに優れた太陽電池素子１０が実現される。
【０１１８】  以下では、ガラス層除去工程の第１および第２態様を例示して説明する。
【０１１９】        ＜(３−４−３−１)ガラス層除去工程の第１態様＞  ガラス層除去工程の第１態様では、フッ酸および塩酸を含む第１混合酸水溶液が用いられた湿式のエッチング処理が行われる。
【０１２０】  図１５は、ガラス層除去工程の第１態様の処理フローの一例を示すフローチャートである。ガラス層除去工程の第１態様では、図１５で示されるように、ステップＳ３３１〜Ｓ３３３の処理が順に行われることで、半導体基板１の第１主面１ａ側に形成されたガラス層が除去される。
【０１２１】  まず、ステップＳ３３１では、フッ酸と塩酸とによるエッチング処理が行われる。これにより、半導体基板１の第１主面１ａ側に配されているガラス層が除去される。ガラス層は、例えば、燐ガラス等であれば良い。
【０１２２】  より具体的には、例えば、半導体基板１の第１主面１ａ側が、フッ酸および塩酸を含む第１混合酸水溶液によって処理されることで、半導体基板１の第１主面１ａ側に配されているガラス層が除去される。例えば、数十〜百枚程度の半導体基板１が保持されたカセットが、処理槽に入れられた第１混合酸水溶液に浸漬される。このとき、例えば、半導体基板１の第１主面１ａと第１混合酸水溶液の液面とが略垂直の関係を有するように、半導体基板１が第１混合酸水溶液に浸漬される。なお、半導体基板１が第１混合酸水溶液に浸漬される方法は、上述のカセットが第１混合酸水溶液に浸漬される方法に限られず、例えば、エッチング装置および半導体基板１の形状等に応じて、適宜選択される。
【０１２３】  このエッチング処理では、第１混合酸水溶液が用いられることにより、フッ酸のみでガラス層が除去された場合と比較して、出力特性が優れた太陽電池素子１０が実現される。ここでは、ガラス層が除去される際に用いられる第１混合酸水溶液に塩酸が含有されているため、塩化物イオンの高い反応性によって、半導体基板１の表面近傍に存在する金属イオンの除去効率が高まり得る。すなわち、半導体基板１の表面近傍に存在する金属元素の除去効率が高まり得る。また、第１混合酸水溶液では、塩酸の含有によって低いｐＨが実現される。このため、第１混合酸水溶液における金属イオンの溶解度が大きい。これにより、第１混合酸水溶液中に存在する金属イオンが、半導体基板１の表面に付着し難い。これらの結果として、半導体基板１に混入した金属元素が低減されて、太陽電池素子１０における高い出力特性が実現される。
【０１２４】  第１混合酸水溶液については、例えば、フッ酸の質量濃度が４６％のフッ酸水溶液と塩酸の質量濃度が３５％の塩酸水溶液と水とが混合されたものであれば良い。このときに混合される、フッ酸の質量濃度が４６％のフッ酸水溶液の体積と塩酸の質量濃度が３５％の塩酸水溶液の体積と水の体積との比は、例えば、１：０．０１〜０．５：５であれば良い。すなわち、第１混合酸水溶液におけるフッ酸の質量濃度と塩酸の質量濃度との比は、例えば、２〜１００：１であれば良い。さらに換言すれば、第１混合酸水溶液では、フッ酸の質量濃度が塩酸の質量濃度の２倍以上で且つ１００倍以下であれば良い。これにより、半導体基板１の表面近傍に存在する金属元素の除去効率と、半導体基板１の表面への金属元素の付着が低減される効果とが維持されつつ、塩化物イオンによる第２半導体層３の表面に対する過度なアタッキングが低減される。その結果、半導体基板１の第１主面１ａにおける好適な表面形状が実現され、さらに出力特性に優れた太陽電池素子１０が実現される。なお、エッチング処理が行われる際における第１混合酸水溶液の温度は、例えば、１５℃以上で且つ４０℃以下程度であれば良い。また、半導体基板１が第１混合酸水溶液に浸漬される時間は、例えば、１０秒以上で且つ１８０秒以内程度であれば良い。
【０１２５】  なお、ステップＳ３３１では、第１混合酸水溶液によるエッチング処理が半導体基板１の第１主面１ａ側に施される代わりに、例えば、フッ酸水溶液によるエッチング処理と塩酸水溶液によるエッチング処理が半導体基板１の第１主面１ａ側に順に施されても良い。
【０１２６】  ステップＳ３３２では、半導体基板１が水洗いされる水洗工程が行われる。この水洗工程では、例えば、１以上の半導体基板１が保持されているカセットが、水洗処理槽に入れられた水に浸漬されれば良い。ここで、カセットが水に浸漬される時間は、例えば、５秒以上で且つ６０秒以内程度であれば良い。水の温度は、例えば、１５℃以上で且つ４０℃以下程度であれば良い。なお、半導体基板１が水に浸漬される代わりに、例えば、シャワー等の装置によって半導体基板１に水が注ぎかけられることで、該半導体基板１の水洗が行われても良い。また、ここでは、上記第１混合酸水溶液によって半導体基板１にエッチング処理が行われることで、半導体基板１の表面における撥水性が向上し得る。
【０１２７】  ステップＳ３３３では、半導体基板１が乾燥される乾燥工程が行われる。例えば、スプレーノズルによって高圧の窒素ガスまたは空気が半導体基板１の表面に吹き付けられることで、半導体基板１が乾燥される。このとき、半導体基板１の表面における良好な撥水性によって、乾燥が容易に実行される。その結果、半導体基板１の表面におけるウォーターマークの発生が低減される。なお、半導体基板１が乾燥されるその他の方法としては、例えば、遠心乾燥機において回転の遠心力が利用されて水滴が飛ばされることで、半導体基板１が乾燥される方法が採用されても良い。
【０１２８】        ＜(３−４−３−２)ガラス層除去工程の第２態様＞  ガラス層除去工程の第２態様では、酸を含む蒸気が用いられたエッチング処理によって半導体基板１の第１主面１ａ側に配されているガラス層が除去される。なお、ガラス層除去工程の第２態様におけるエッチング処理以外の工程については、上記ガラス層除去工程の第１態様におけるエッチング処理以外の工程と同様であるため、重複説明を省略する。
【０１２９】  ここで、酸を含む蒸気が用いられたエッチング処理によって半導体基板１の第１主面１ａ側に配されているガラス層が除去される方法としては、例えば、以下の１つ目の除去法と２つ目の除去法とが採用される。
【０１３０】  まず、１つ目の除去法としては、フッ酸および塩酸を含む蒸気に半導体基板１の第１主面１ａ側が曝されることで、半導体基板１の第１主面１ａ側に配されているガラス層が除去される方法がある。ここでは、例えば、１以上の半導体基板１が保持されているカセットが処理室に配置され、該処理室内にフッ酸と塩酸を含む蒸気が送り込まれる。これにより、エッチング処理によって半導体基板１の第１主面１ａ側に配されているガラス層が除去される。この場合、フッ酸と塩酸を含む蒸気は、例えば、フッ酸および塩酸を含む第１混合酸水溶液が加熱されることで生成される。また、フッ酸と塩酸を含む蒸気は、例えば、フッ酸および塩酸を含む第１混合酸水溶液にキャリアガスが吹き込まれて通気されるといった、その他の方法によっても生成される。この場合には、フッ酸および塩酸を含む第１混合酸水溶液が用いられたエッチング処理が行われている。
【０１３１】  第１混合酸水溶液は、例えば、フッ酸の質量濃度が４９％であるフッ酸水溶液と塩酸の質量濃度が３５％である塩酸水溶液とが混合されたものであれば良い。このときに混合される、フッ酸の質量濃度が４９％であるフッ酸水溶液の体積と塩酸の質量濃度が３５％である塩酸水溶液の体積との比は、例えば、１０〜４：１であれば良い。そして、チャンバー内に配置された第１混合酸水溶液が入れられた槽に空気が導入されることで発生する蒸気に半導体基板１の第１主面１ａ側が曝される。このとき、半導体基板１の第１主面１ａ側が蒸気に曝される時間は、例えば、１０秒以上で且つ３００秒以内であれば良い。また、チャンバー内の温度は、例えば、２５℃程度の常温であれば良い。これにより、半導体基板１の第１主面１ａ側に配されているガラス層が除去される。
【０１３２】  次に、２つ目の除去法としては、第１混合酸水溶液から発生した蒸気によるエッチング処理が行われる代わりに、例えば、フッ酸の蒸気によるエッチング処理と、塩酸の蒸気によるエッチング処理とが別々に行われても良い。具体的には、例えば、まず、フッ酸を含む蒸気に半導体基板１の第１主面１ａ側が曝される第１の処理が行われる。これにより、半導体基板１の第１主面１ａ側に配されているガラス層が除去される。その後、塩酸を含む蒸気に半導体基板１の第１主面１ａ側が曝される第２の処理が行われる。
【０１３３】  第１の処理では、例えば、１以上の半導体基板１が保持されているカセットが第１処理室に配置されて、該第１処理室内にフッ酸を含む蒸気が送り込まれる。これにより、エッチング処理によって半導体基板１の第１主面１ａ側に配されているガラス層が除去される。ここで、フッ酸を含む蒸気は、例えば、フッ酸水溶液が加熱されることで生成される。さらに、フッ酸を含む蒸気は、フッ酸水溶液にキャリアガスが吹き込まれて通気されるといった、その他の方法によっても生成される。
【０１３４】  続く第２の処理では、例えば、１以上の半導体基板１が保持されているカセットが第２処理室に配置されて、該第２処理室内に塩酸を含む蒸気が送り込まれる。これにより、半導体基板１の表面近傍に存在する各種金属イオンが除去される。ここで、塩酸を含む蒸気は、例えば、塩酸水溶液が加熱されることで生成される。さらに、塩酸を含む蒸気は、塩酸水溶液にキャリアガスが吹き込まれて通気されるといった、その他の方法によっても生成される。この場合には、フッ酸水溶液および塩酸水溶液が用いられたエッチング処理が行われている。
【０１３５】  具体的には、第１の処理では、チャンバー内に配置されたフッ酸の質量濃度が４９％であるフッ酸水溶液が入れられた槽に空気が導入されることで発生する蒸気に半導体基板１の第１主面１ａ側が曝される。このとき、半導体基板１の第１主面１ａ側が蒸気に曝される時間は、例えば、１０秒以上で且つ２００秒以内であれば良い。また、チャンバー内の温度は、例えば、２５℃程度の常温であれば良い。これにより、半導体基板１の第１主面１ａ側に配されているガラス層が除去される。次に、第２の処理では、チャンバー内に配置された塩酸の質量濃度が３５％である塩酸水溶液が入れられた槽に空気が導入されることで発生する蒸気に半導体基板１の第１主面１ａ側が曝される。このとき、半導体基板１の第１主面１ａ側が蒸気に曝される時間は、例えば、１０秒以上で且つ２００秒以内であれば良い。また、チャンバー内の温度は、例えば、２５℃程度の常温であれば良い。
【０１３６】    ＜(３−５)反射防止層形成工程＞  反射防止層形成工程では、まず、半導体基板１の第１主面１ａ側に、反射防止層５が形成される。すなわち、第２半導体層３上に反射防止層５が形成される。ここで、反射防止層５の形成方法としては、例えば、ＰＥＣＶＤ（Plasma Enhanced Chemical Vapor Deposition）法、蒸着法およびスパッタリング法等が採用される。ＰＥＣＶＤ法が用いられる場合、例えば、シラン（ＳｉＨ４）とアンモニア（ＮＨ３）との混合ガスが、窒素（Ｎ２）で希釈された後に、グロー放電分解によってプラズマ化されて、主として窒化シリコンが堆積される。これにより、窒化シリコンを主に含む膜が反射防止層５として形成される。なお、この場合、ガスがグロー放電分解によってプラズマ化される反応室内の温度は、例えば、５００℃程度であれば良い。
【０１３７】    ＜(３−６)高濃度拡散層形成工程＞  高濃度拡散形成工程では、半導体基板１の第２主面１ｂ側に、第１導電型に係る不純物元素が高濃度に拡散されることで、第３半導体層４が形成される。第３半導体層４の形成方法としては、例えば、次の第１の形成方法と第２の形成方法とが採用される。
【０１３８】  第１の形成方法では、例えば、三臭化ボロン（ＢＢｒ３）が拡散源として用いられて、８００℃以上で且つ１１００℃以下程度の温度域で熱拡散が行われる。これにより、半導体基板１の第２主面１ｂ側に第３半導体層４が形成される。
【０１３９】  また、第２の形成方法では、例えば、アルミニウム粉末および有機ビヒクル等を主に含むアルミニウムペーストが、半導体基板１の第２主面１ｂ上に塗布された後に、該アルミニウムペーストが６００℃以上で且つ８５０℃以下の温度域で焼成される。このとき、アルミニウムが半導体基板１内に拡散する。これにより、半導体基板１の第２主面１ｂ側に第３半導体層４が形成される。
【０１４０】  この第２の形成方法が採用されれば、半導体基板１の第２主面１ｂのうちのアルミニウムペーストが塗布された面の近傍の領域において、選択的にアルミニウムが拡散された領域（拡散領域とも言う）が形成される。また、上記半導体形成工程で半導体基板１の第２主面１ｂ側に第２半導体層３が形成されても、該第２主面１ｂ側の第２半導体層３上からアルミニウムペーストが塗布された後に焼成されることで、第２主面１ｂ側の第２半導体層３が第３半導体層４に置き換わる。このため、該第２主面１ｂ側の第２半導体層３を除去する積層部除去工程が不要となる。その結果、太陽電池素子１０の製造工程の簡略化が図られる。なお、この場合には、上記ガラス層除去工程において、半導体基板１の第１主面１ａ側および第２主面１ｂ側のガラス層が除去されれば良い。また、この場合には、例えば、半導体基板１の第１主面１ａ側または第２主面１ｂ側の周辺部において、レーザー等が用いられてｐｎ分離を行う溝部が形成されれば良い。
【０１４１】    ＜(３−７)電極形成工程＞  電極形成工程では、第１出力取出電極６ａと第１集電電極６ｂとを含む第１電極６、および第２出力取出電極７ａと第２集電電極７ｂとを含む第２電極７が形成される。第１電極６および第２電極７の形成方法としては、例えば、次のような形成方法が採用される。
【０１４２】  第１電極６は、例えば、銀（Ａｇ）等を主として含む金属粉末と、有機ビヒクルと、ガラスフリットとを含有する導電性ペーストが用いられて形成される。ここでは、導電性ペーストが、半導体基板１の第１主面１ａ上に塗布された後に、数十秒以上で且つ数十分以内程度の時間において６００℃以上で且つ８５０℃以下の最高温度に保持される熱処理によって該導電性ペーストが焼成される。これにより、第１電極６が形成される。ここで、導電性ペーストが塗布される方法としては、例えば、スクリーン印刷法等が採用される。なお、半導体基板１の第１主面１ａ上に導電性ペーストが塗布された後に、予め設定された温度で、導電性ペーストにおける溶剤の成分を蒸散させる乾燥工程が行われても良い。このスクリーン印刷法が採用されることで、第１出力取出電極６ａと第１集電電極６ｂとが、別々に形成されることなく、１つの工程で形成される。
【０１４３】  第２集電電極７ｂは、例えば、アルミニウム粉末と有機ビヒクルとを含有するアルミニウムペーストが用いられて形成される。ここでは、半導体基板１の第２主面１ｂのうちの第２出力取出電極７ａが形成される部分の一部を除く略全面に、アルミニウムペーストが塗布される。ここで、アルミニウムペーストが塗布される方法としては、例えば、スクリーン印刷法等が採用される。なお、半導体基板１の第２主面１ｂ上にアルミニウムペーストが塗布された後に、予め設定された温度で、アルミニウムペーストにおける溶剤の成分を蒸散させる乾燥工程が行われても良い。これにより、該乾燥工程の後の各工程において、アルミニウムペーストが、塗布されるべき部分以外の各部に付着し難い。このため、該乾燥工程の後の各工程における作業性が高まり得る。なお、第２集電電極７ｂは、高濃度拡散形成工程におけるアルミニウムペーストの焼成によって形成されても良い。
【０１４４】  第２出力取出電極７ａは、例えば、銀粉末等を主に含む金属粉末と有機ビヒクルとガラスフリットとを含有する銀ペーストが用いられて形成される。ここでは、例えば、半導体基板１の第２主面１ｂ上に対して、上記アルミニウムペーストの塗布が行われた後に、半導体基板１の第２主面１ｂ上に銀ペーストが予め決められた形状を有するように塗布される。このとき、銀ペーストは、第２集電電極７ｂを形成するためのアルミニウムペーストの一部と接する位置に塗布される。これにより、第２出力取出電極７ａが、第２集電電極７ｂの一部と重なるように形成される。ここで、銀ペーストが塗布される方法としては、例えば、スクリーン印刷法等が採用される。なお、半導体基板１の第２主面１ｂ上に銀ペーストが塗布された後に、予め設定された温度で、銀ペーストにおける溶剤の成分を蒸散させる乾燥工程が行われても良い。
【０１４５】  そして、アルミニウムペーストと銀ペーストが塗布された半導体基板１に対し、焼成炉内において、数十秒以上で且つ数十分以内程度の時間において６００℃以上で且つ８５０℃以下の最高温度に保持される熱処理が施される。これにより、該アルミニウムペーストと銀ペーストが焼成されることで、第２電極７が形成される。
【０１４６】  なお、ここでは、印刷および焼成が用いられた第１および第２電極６，７の形成方法を挙げて説明したが、第１および第２電極６，７は、例えば、蒸着法、スパッタリング法およびメッキ法等といった、その他の形成方法によって形成されても良い。
【０１４７】  ＜(４)一実施形態のまとめ＞  以上のように、一実施形態に係る太陽電池素子１０の製造方法によれば、例えば、第１酸水溶液による第１エッチング処理と第２酸水溶液による第２エッチング処理とがこの順に行われることで、上記好適な凹凸部１ａＬが形成される。これにより、受光面における光の反射率が低減され、光を内部に効率良く取り込むことが可能な太陽電池素子１０が実現される。その結果、短絡電流密度が向上し、出力特性の優れた太陽電池素子１０が実現される。すなわち、出力特性に優れた太陽電池モジュール２０が実現される。
【０１４８】  また、一実施形態に係る太陽電池素子１０の製造方法によれば、例えば、ガラス層除去工程においてフッ酸と塩酸が用いられたエッチング処理が採用されることで、半導体基板１に混入した金属元素が低減される。このため、低い製造コストで出力特性の優れた太陽電池素子１０が容易に実現される。すなわち、出力特性に優れた太陽電池モジュール２０が容易に実現される。なお、凹凸形成工程において半導体基板１の第１主面１ａに凹凸部１ａＬが形成されなくても、半導体基板１に混入した金属元素が低減されることで、出力特性の優れた太陽電池素子１０が容易に実現される。但し、半導体層形成工程の前に、半導体基板１の第１主面１ａに凹凸部１ａＬが形成される凹凸形成工程が行われることで、さらに出力特性の優れた太陽電池素子１０が実現される。
【０１４９】  また、一実施形態に係る太陽電池素子１０の製造方法によれば、ガラス層除去工程の前に、上記積層部除去工程において、半導体基板１の第２主面１ｂ側のガラス層および第２半導体層３が除去される。このため、積層部除去工程において、半導体基板１の第１主面１ａ側のガラス層の存在により、半導体基板１の第１主面１ａ側に配されている第２半導体層３の除去および該第２半導体層３に付与されるダメージが低減される。
【０１５０】  ＜(５)変形例＞  なお、本発明は上記一実施形態に限定されるものではなく、以下のように、本発明の範囲内で多くの修正および変更を加えることができる。
【０１５１】  例えば、電極形成工程において、半導体基板１の第１主面１ａ上に塗布された導電性ペースト、ならびに半導体基板１の第２主面１ｂ上に塗布されたアルミニウムペーストおよび銀ペーストが、同じ工程で焼成されても良い。
【０１５２】  また、半導体基板１の第２主面１ｂ側にパッシベーション膜が設けられても良い。このパッシベーション膜は、半導体基板１の裏面である第２主面１ｂにおいて、キャリアの再結合を低減する役割を果たし得る。パッシベーション膜としては、例えば、シリコン系の窒化膜、酸化シリコン（ＳｉＯ２）の膜、酸化アルミニウム（Ａｌ２Ｏ３）の膜および酸化チタン（ＴｉＯ２）の膜等が採用される。ここで、シリコン系の窒化膜としては、例えば、窒化シリコン（Ｓｉ３Ｎ４）の膜、および非晶質の窒化シリコン（a−ＳｉＮｘ）の膜等が挙げられる。このパッシベーション膜の厚さは、例えば、１０ｎｍ以上で且つ２００ｎｍ以下程度であれば良い。また、このパッシベーション膜の形成方法としては、ＰＥＣＶＤ法、蒸着法およびスパッタリング法等が採用される。このように、半導体基板１の第２主面１ｂ側の構造としては、例えば、ＰＥＲＣ（Passivated Emitter and Rear Cell）構造またはＰＥＲＬ(Passivated Emitter Rear Locally-diffused)構造に用いられる構造が採用されれば良い。なお、パッシベーション膜が、反射防止層５と同一の膜によって形成される場合には、該パッシベーション膜が、反射防止層５が形成される工程と同一工程において形成される。
【０１５３】  また、第２半導体層３がボロンを含むｐ型の導電型を呈する半導体層である場合においても、上記ガラス層除去工程と同様な工程によって、ガラス層としてのボロンガラスがエッチング処理によって除去される。
【０１５４】  また、半導体基板１の第２主面１ｂ側に第１出力取出電極６ａが配されるバックコンタクトタイプの構造が採用されても良い。この場合、半導体基板１を貫通する導電部が設けられる。そして、該導電部と半導体基板１の第１主面１ａ上に配されている第１集電電極６ｂとが電気的に接続される。さらに、該導電部が半導体基板１の第２主面１ｂ側に配されている第１出力取出電極６ａと電気的に接続される。
【実施例】
【０１５５】  ＜(Ａ)第１の実施例＞  以下に、一実施形態に係る太陽電池素子１０の製造方法の第１の実施例について説明する。なお、参照図面は、図１〜図３である。【０１５６】  まず、多結晶シリコンのインゴットが固着砥粒タイプのワイヤーソー装置で薄切りにされて、２２０μｍの厚さと、一辺の長さが１５６ｍｍの正方形の盤面形状と、１．５Ω・ｃｍの比抵抗を有する半導体基板１としての多結晶シリコン基板が準備された。そして、多結晶シリコン基板の表面が洗浄された。【０１５７】  次に、半導体基板１の第１主面１ａに凹凸部１ａＬが形成された。該凹凸部１ａＬは、次の条件１〜３の３つの形成方法によって形成された。条件１の形成方法では、上記第１エッチング工程のみによって半導体基板１にエッチング処理が施された。すなわち、条件１の形成方法では、フッ酸、硝酸および硫酸を含む第１酸水溶液１１１によって半導体基板１にエッチング処理が施されることで、凹凸部１ａＬが形成された。条件２の形成方法では、上記第２エッチング工程のみによって半導体基板１にエッチング処理が施された。すなわち、条件２の形成方法では、フッ酸および硝酸を含み且つ硫酸を実質的に含まない第２酸水溶液１１３によって半導体基板１にエッチング処理が施されることで、凹凸部１ａＬが形成された。条件３の形成方法では、上記第１エッチング工程によって半導体基板１にエッチング処理が施された後に、上記第２エッチング工程によって半導体基板１にエッチング処理が施された。すなわち、条件３の形成方法では、第１酸水溶液１１１によって半導体基板１にエッチング処理が施された後に、第２酸水溶液１１３によって半導体基板１にエッチング処理が施されることで、凹凸部１ａＬが形成された。【０１５８】  このとき、第１酸水溶液１１１は、フッ酸の質量濃度が４６％であるフッ酸水溶液と硝酸の質量濃度が６０％である硝酸水溶液と硫酸の質量濃度が９５％である硫酸水溶液とが混合されることで調製された。ここで、混合されるフッ酸の質量濃度が４６％であるフッ酸水溶液の体積と硝酸の質量濃度が６０％である硝酸水溶液の体積と硫酸の質量濃度が９５％である硫酸水溶液の体積と比は、１：３：１０とされた。また、第２酸水溶液１１３は、フッ酸の質量濃度が４６％であるフッ酸水溶液と硝酸の質量濃度が６０％である硝酸水溶液と水とが混合されることで調製された。ここで、混合されるフッ酸の質量濃度が４６％であるフッ酸水溶液の体積と硝酸の質量濃度が６０％である硝酸水溶液の体積と水の体積との比は、３：１２：７とされた。【０１５９】  そして、ガス状態にしたＰＯＣｌ３が拡散源とされた気相熱拡散法によって、凹凸部１ａＬが形成された半導体基板１の第１主面１ａ側に第２半導体層３が形成された。このとき、第２半導体層３のシート抵抗は、７０Ω／□であった。このようにして、第１半導体層２と第２半導体層３とを含む半導体基板１が準備された。【０１６０】  ここで得られた半導体基板１に対して、フッ酸水溶液によって燐ガラスが除去されるエッチング処理が行われた後に、第１主面１ａ上にＰＥＣＶＤ法によって反射防止層５となる窒化シリコン膜が形成された。【０１６１】  さらに、半導体基板１の第２主面１ｂの略全面にアルミニウムペーストが塗布された後に、該アルミニウムペーストが焼成されることで第３半導体層４と第２集電電極７ｂが形成された。また、半導体基板１の第１主面１ａと第２主面１ｂに銀ペーストが塗布された後に、該銀ペーストが焼成されることで第１電極６と第２出力取出電極７ａとが形成された。【０１６２】  最後に、半導体基板１の第２主面１ｂ側の周辺部に、レーザーによってｐｎ分離を行うための溝部が形成されることで、太陽電池素子が作製された。【０１６３】  ここでは、条件１の形成方法で凹凸部１ａＬが形成された試料番号１の太陽電池素子と、条件２の形成方法で凹凸部１ａＬが形成された試料番号２の太陽電池素子と、条件３の形成方法で凹凸部１ａＬが形成された試料番号３の太陽電池素子とが製作された。【０１６４】  そして、試料番号１〜３の太陽電池素子が対象とされて、太陽電池素子の出力特性（短絡電流Ｉｓｃ，開放電圧Ｖｏｃ，曲線因子ＦＦ，変換効率）が測定された。なお、これらの出力特性の測定は、ＪＩＳ Ｃ ８９１３に基づいて、ＡＭ（エアマス）が１．５であり且つ光の照射強度が１００ｍＷ／ｃｍ２である条件下にて行われた。この測定結果が、表１に示されている。【０１６５】  また、レーザー顕微鏡（ＫＥＹＥＮＣＥ社製ＶＫ-９５００）を使用して、太陽電池素子の凹凸部１ａＬの形状（算術平均粗さＲａ、２乗平均粗さＲＭＳ、表面積／面積）が各５点測定された。なお、レーザー顕微鏡のレンズ倍率は１５０倍であり、表面積は半導体基板の凹凸部１ａＬによって生じている表面積であり、面積は測定した領域の面積である。【０１６６】
【表１】
2012102368.tif 000003
【０１６７】  表１で示されるように、試料番号１および試料番号２の太陽電池素子と比較して、試料番号３の太陽電池素子では、短絡電流密度および変換効率が相対的に高かった。【０１６８】  太陽電池素子の凹凸部１ａＬの形状は、試料番号１においては、Ｒａが１．１４０μｍ以上で且つ１．１９５μｍ以下であり、ＲＭＳが１．４８３μｍ以上で且つ１．５５５μｍ以下であり、表面積／面積が５．７４８以上で且つ５．８０９以下であった。試料番号２においては、Ｒａが０．２１０μｍ以上で且つ０．２３３μｍ以下であり、ＲＭＳが０．２５１μｍ以上で且つ０．２８０μｍ以下であり、表面積／面積が１．１８８以上で且つ１．２１９以下であった。試料番号３においては、Ｒａが０．９１３μｍ以上で且つ０．９９４μｍ以下であり、ＲＭＳが１．１８２μｍ以上で且つ１．２８０μｍ以下であり、表面積／面積が５．３６１以上で且つ５．４１０以下であった。これら太陽電池素子の短絡電流密度および変換効率の上昇は、好適な凹凸部１ａＬが形成されたことによって光の反射が低減されたためと考えられる。【０１６９】  ＜(Ｂ)第２の実施例＞  以下に、一実施形態に係る太陽電池素子１０の製造方法の第２の実施例について説明する。なお、参照図面は、図１〜図３である。【０１７０】  まず、多結晶シリコンのインゴットが遊離砥粒タイプのワイヤーソー装置で薄切りにされて、２２０μｍの厚さと、一辺の長さが１５６ｍｍの正方形の盤面形状と、１．５Ω・ｃｍの比抵抗を有する半導体基板１としての多結晶シリコン基板が準備された。そして、多結晶シリコン基板の表面が洗浄された。【０１７１】  次に、半導体基板１の第１主面１ａに凹凸部１ａＬが形成された。該凹凸部１ａＬは、次の条件Ａ〜Ｄの４つの形成方法によって形成された。【０１７２】  ［Ａ］条件Ａの形成方法では、半導体基板１に、フッ酸および硝酸を含む混合酸水溶液による処理、実質的に水酸化ナトリウム水溶液からなるアルカリ水溶液による処理、実質的にフッ酸水溶液からなる酸水溶液による処理がこの順で行われた。ここでは、混合酸水溶液は、フッ酸の質量濃度が４６％であるフッ酸水溶液と硝酸の質量濃度が６０％である硝酸水溶液と水とが混合されることで調製された。ここで、混合されるフッ酸の質量濃度が４６％であるフッ酸水溶液の体積と硝酸の質量濃度が６０％である硝酸水溶液の体積と水の体積との比は、３：１２：７とされた。また、実質的にフッ酸水溶液からなる酸水溶液におけるフッ酸の質量濃度は、５％とされた。【０１７３】  ［Ｂ］条件Ｂの形成方法では、半導体基板１に、フッ酸および硝酸を含む混合酸水溶液による処理、実質的に水酸化ナトリウム水溶液からなるアルカリ水溶液による処理、実質的にフッ酸水溶液と塩酸水溶液とからなる酸水溶液による処理がこの順で行われた。ここでは、混合酸水溶液は、条件Ａの混合酸水溶液と同様なものが用いられた。また、実質的にフッ酸水溶液と塩酸水溶液とからなる酸水溶液については、フッ酸の質量濃度が４９％であるフッ酸水溶液と塩酸の質量濃度が３５％である塩酸水溶液と水とが混合されることで調製された。ここで、混合されるフッ酸の質量濃度が４９％であるフッ酸水溶液の体積と塩酸の質量濃度が３５％である塩酸水溶��の体積と水の体積との比は、１：０．０８：１０とされた。【０１７４】  ［Ｃ］条件Ｃの形成方法では、エッチングガスとして、ＳＦ６ガス、Ｃｌ２ガスおよびＯ２ガスが用いられたＲＩＥによる半導体基板１の処理、および実質的にフッ酸からなる酸水溶液による処理がこの順で行われた。ここでは、実質的にフッ酸からなる酸水溶液におけるフッ酸の質量濃度は、１６％とされた。【０１７５】  ［Ｄ］条件Ｄの形成方法では、エッチングガスとして、ＳＦ６ガス、Ｃｌ２ガスおよびＯ２ガスが用いられたＲＩＥによる半導体基板１の処理、および実質的にフッ酸水溶液と塩酸水溶液とからなる酸水溶液による処理がこの順で行われた。実質的にフッ酸水溶液と塩酸水溶液とからなる酸水溶液については、フッ酸の質量濃度が４９％であるフッ酸水溶液と塩酸の質量濃度が３５％である塩酸水溶液と水とが混合されることで調製された。ここで、混合されるフッ酸の質量濃度が４９％であるフッ酸水溶液の体積と塩酸の質量濃度が３５％である塩酸水溶液の体積と水の体積との比は、１：０．０８：２とされた。【０１７６】  そして、ガス状態にしたＰＯＣｌ３が拡散源とされた気相熱拡散法によって、凹凸部１ａＬが形成された半導体基板１の第１主面１ａ側に第２半導体層３が形成された。このとき、第２半導体層３のシート抵抗は、７０Ω／□であった。このようにして、第１半導体層２と第２半導体層３とを含む半導体基板１が準備された。【０１７７】  ここで、得られた半導体基板１の表面に形成されたガラス層としての燐ガラスがエッチング処理によって除去された。該燐ガラスは、次の条件ａ，ｂの２つの除去方法によって除去された。【０１７８】  ［ａ］条件ａの除去方法では、実質的にフッ酸水溶液および塩酸水溶液からなる第１混合酸水溶液によってガラス層としての燐ガラスがエッチング処理によって除去された。ここでは、第１混合酸水溶液については、フッ酸の質量濃度が４９％であるフッ酸水溶液と塩酸の質量濃度が３５％である塩酸水溶液と水とが混合されることで調製された。ここで、混合されるフッ酸の質量濃度が４９％であるフッ酸水溶液の体積と塩酸の質量濃度が３５％である塩酸水溶液の体積と水の体積との比は、１：０．０８：１０とされた。【０１７９】  ［ｂ］条件ｂの除去方法では、実質的にフッ酸水溶液のみからなる酸水溶液によってガラス層としての燐ガラスがエッチング処理によって除去された。ここでは、実質的にフッ酸水溶液からなる酸水溶液におけるフッ酸の質量濃度は、８％とされた。【０１８０】  その後、第１主面１ａ上にＰＥＣＶＤ法によって反射防止層５となる窒化シリコン膜が形成された。【０１８１】  さらに、半導体基板１の第２主面１ｂの略全面にアルミニウムペーストが塗布された後に、該アルミペーストが焼成されることで第３半導体層４と第２集電電極７ｂが形成された。また、半導体基板１の第１主面１ａと第２主面１ｂに銀ペーストが塗布された後に、該銀ペーストが焼成されることで第１電極６と第２出力取出電極７ａとが形成された。【０１８２】  最後に、半導体基板１の第２主面１ｂ側の周辺部に、レーザーによってｐｎ分離を行うための溝部が形成されることで、太陽電池素子が作製された。【０１８３】  ここでは、���件Ａの形成方法と条件ａの除去方法とが採用されて試料番号４の太陽電池素子が製作された。条件Ｂの形成方法と条件ａの除去方法とが採用されて試料番号５の太陽電池素子が製作された。条件Ｃの形成方法と条件ａの除去方法とが採用されて試料番号６の太陽電池素子が製作された。条件Ｄの形成方法と条件ａの除去方法とが採用されて試料番号７の太陽電池素子が製作された。また、条件Ａの形成方法と条件ｂの除去方法とが採用されて試料番号８の太陽電池素子が製作された。条件Ｂの形成方法と条件ｂの除去方法とが採用されて試料番号９の太陽電池素子が製作された。条件Ｃの形成方法と条件ｂの除去方法とが採用されて試料番号１０の太陽電池素子が製作された。条件Ｄの形成方法と条件ｂの除去方法とが採用されて試料番号１１の太陽電池素子が製作された。【０１８４】  そして、試料番号４〜１１の太陽電池素子が対象とされて、太陽電池素子の出力特性（短絡電流Ｉｓｃ，開放電圧Ｖｏｃ，曲線因子ＦＦ，変換効率）が測定された。なお、これらの出力特性の測定は、ＪＩＳ Ｃ ８９１３に基づいて、ＡＭ（エアマス）が１．５であり且つ光の照射強度が１００ｍＷ／ｃｍ２である条件下にて行われた。この測定結果が、試料番号８の各出力特性が１とされて規格化された値とされて、表２に各試料番号における試料番号８との比較値が示されている。【０１８５】
【表２】
2012102368.tif 000004
【０１８６】  表２で示されるように、試料番号８〜１１の太陽電池素子と比較して、試料番号４〜７の太陽電池素子では、変換効率が相対的に高かった。【０１８７】  この変換効率の上昇は、燐ガラスがエッチング処理によって除去される際に実質的にフッ酸水溶液と塩酸水溶液とからなる第１混合酸水溶液が用いられたことによる効果があったためと考えられる。具体的には、半導体基板１の表面近傍に存在する金属元素の除去効率が塩酸によって高められ、溶液中に存在する金属元素の半導体基板１の表面への付着が塩酸によって低減される効果があったためと考えられる。【０１８８】  さらに、試料番号８の太陽電池素子と試料番号９の太陽電池素子との比較、試料番号１０の太陽電池素子と試料番号１１の太陽電池素子との比較においては、変換効率の上昇は殆ど見られなかった。【０１８９】  これに対して、試料番号５の太陽電池素子では、試料番号４の太陽電池素子と比較して、凹凸部形成工程において実質的にフッ酸水溶液と塩酸水溶液とからなる酸水溶液によって半導体基板１が処理されることで、相対的に高い変換効率が実現された。また、試料番号７の太陽電池素子においても、試料番号６の太陽電池素子と比較して、同様に、凹凸部形成工程において実質的にフッ酸水溶液と塩酸水溶液とからなる酸水溶液によって半導体基板１が処理されることで、相対的に高い変換効率が実現された。【０１９０】  これらの変換効率の上昇は、半導体層形成工程における熱拡散の処理の前工程となる凹凸部形成工程において、水溶液による処理時またはＲＩＥによる処理時に半導体基板１の表面近傍に付着した金属元素が、除去されることによって実現されたものと考えられる。具体的には、高温での熱拡散の処理時において、半導体基板１の表面近傍に付着した金属元素が、該半導体基板１の結晶内に不純物として拡散することが低減されることによって、変換効率が上昇したものと考えられる。そして、試料番号５，７の太陽電池素子では、半導体層形成工程における熱拡散の処理後に、半導体基板１の表面近傍に存在する金属元素がさらに除去されることで、飛躍的にｐｎ接合領域の品質が向上したため、高い変換効率が実現されたものと考えられる。【０１９１】  また、試料番号７の太陽電池素子では、試料番号６の太陽電池素子と比較して、変換効率が相対的に高い。この出力特性の向上の一因は、実質的にフッ酸水溶液と塩酸水溶液とからなる酸水溶液によって、凹凸部１ａＬ上に形成された酸化膜が効果的に除去された結果、半導体基板１の第１主面１ａにおける撥水性が大幅に向上したことによるものと考えられる。具体的には、半導体基板１の第１主面１ａにおける撥水性の大幅な向上によって、半導体層形成工程における熱拡散時における半導体基板１内におけるドーパントの拡散のムラが改善されたことが、出力特性の向上の一因と考えられる。
【符号の説明】
【０１９２】  １  半導体基板  １ａ，１０ａ  第１主面  １ｂ，１０ｂ  第２主面  １ａＬ  凹凸部  ２  第１半導体層  ３  第２半導体層  ４  第３半導体層  ５  反射防止層  ６  第１電極  ６ａ  第１出力取出電極  ６ｂ  第１集電電極  ７  第２電極  ７ａ  第２出力取出電極  ７ｂ  第２集電電極  １０  太陽電池素子
【図１】
2012102368.tif 000005
【図２】
2012102368.tif 000006
【図３】
2012102368.tif 000007
【図４】
2012102368.tif 000008
【図５】
2012102368.tif 000009
【図６】
2012102368.tif 000010
【図７】
2012102368.tif 000011
【図８】
2012102368.tif 000012
【図９】
2012102368.tif 000013
【図１０】
2012102368.tif 000014
【図１１】
2012102368.tif 000015
【図１２】
2012102368.tif 000016
【図１３】
2012102368.tif 000017
【図１４】
2012102368.tif 000018
【図１５】
2012102368.tif 000019
【国際調査報告】
2012102368.tif 000020
2012102368.tif 000021
2012102368.tif 000022
2012102368.tif 000023
2012102368.tif 000024